(57)【要約】      （修正有）【課題】化学強化により、類似のガラスにおいて達成されてきた圧縮応力を超える最大表面圧縮応力を達成できるアルカリアルミノケイ酸塩ガラス物品の提供。【解決手段】モル％で示される組成が、少なくとも５８％のＳｉＯ２、０．５％から３％のＰ２Ｏ５、少なくとも１１％のＡｌ２Ｏ３、Ｎａ２Ｏ、およびＬｉ２Ｏを含み、Ｎａ２Ｏに対するＬｉ２Ｏの量のモル比（Ｌｉ２Ｏ／Ｎａ２Ｏ）が１．０未満であり、Ｂ２Ｏ３を含まず、下記式(1)で示される各成分の量（モル％）の関係が−３モル％超である、アルカリアルミノケイ酸塩ガラス物品とする。式(1)…Ｒ２Ｏ＋Ｒ’Ｏ−Ａｌ２Ｏ３＋Ｐ２Ｏ５（式中、Ｒ２ＯはＬｉ２ＯとＮａ２Ｏの合計量、Ｒ’Ｏは二価金属酸化物の合計量）【選択図】なし【特許請求の範囲】
【請求項１】
アルカリアルミノケイ酸塩ガラス物品であって、
該アルカリアルミノケイ酸塩ガラス物品の表面から層の深さ（ＤＯＬ）まで延在し、前記表面で少なくとも４００ＭＰａの最大圧縮応力を有する圧縮応力層を備え、
該アルカリアルミノケイ酸塩ガラス物品は、
少なくとも５８モル％のＳｉＯ2、
０．５モル％から３モル％のＰ2Ｏ5、
少なくとも１１モル％のＡｌ2Ｏ3、
Ｎａ2Ｏ、および
Ｌｉ2Ｏを含み、
Ｎａ2Ｏ（モル％）に対するＬｉ2Ｏ（モル％）の量の比（Ｌｉ2Ｏ／Ｎａ2Ｏ）が１．０未満であり、かつ該アルカリアルミノケイ酸塩ガラス物品はＢ2Ｏ3を含まず、
該アルカリアルミノケイ酸塩ガラス物品における、Ｒ2Ｏ（モル％）＋Ｒ’Ｏ（モル％）−Ａｌ2Ｏ3（モル％）＋Ｐ2Ｏ5（モル％）の関係式が−３モル％超であり（式中、Ｒ2Ｏ＝該アルカリアルミノケイ酸塩ガラス物品中に存在するＬｉ2ＯとＮａ2Ｏの合計量、およびＲ’Ｏは、該アルカリアルミノケイ酸塩ガラス物品中に存在する二価金属酸化物の合計量である）、
かつ、
（ｉ）該アルミノケイ酸塩ガラス物品が、厚さおよび前記ＤＯＬから該厚さの０．５倍と等しい深さまで延在する中央領域を含み、該中央領域がＫ2Ｏを含まない、または
（ｉｉ）該アルミノケイ酸塩ガラス物品のＫ2Ｏ含有量が１モル％未満である、
の少なくとも１つである、前記アルカリアルミノケイ酸塩ガラス物品。
【請求項２】
アルカリアルミノケイ酸塩ガラス物品であって、
厚さｔ、該アルカリアルミノケイ酸塩ガラス物品の表面から層の深さ（ＤＯＬ）まで延在する圧縮応力層、および最大引張応力を有する中央領域を備え、該中央領域はＤＯＬから延在し、かつ
該アルカリアルミノケイ酸塩ガラス物品は、
少なくとも５８モル％のＳｉＯ2、
０．５モル％から３モル％のＰ2Ｏ5、
少なくとも１１モル％のＡｌ2Ｏ3、
Ｎａ2Ｏ、および
Ｌｉ2Ｏを含み、
Ｎａ2Ｏ（モル％）に対するＬｉ2Ｏ（モル％）の量の比（Ｌｉ2Ｏ／Ｎａ2Ｏ）が１．０未満であり、かつ該アルカリアルミノケイ酸塩ガラス物品はＢ2Ｏ3を含まず、
該アルカリアルミノケイ酸塩ガラス物品における、Ｒ2Ｏ（モル％）＋Ｒ’Ｏ（モル％）−Ａｌ2Ｏ3（モル％）＋Ｐ2Ｏ5（モル％）の関係式が−３モル％超であり（式中、Ｒ2Ｏ＝該アルカリアルミノケイ酸塩ガラス物品中に存在するＬｉ2ＯとＮａ2Ｏの合計量、およびＲ’Ｏは、該アルカリアルミノケイ酸塩ガラス物品中に存在する二価金属酸化物の合計量である）、
前記ＤＯＬが０．２５ｔ以下であり、前記最大引張応力が３５ＭＰａ以上であり、
かつ、
（ｉ）該アルミノケイ酸塩ガラス物品が、厚さおよび前記ＤＯＬから該厚さの０．５倍と等しい深さまで延在する中央領域を含み、該中央領域がＫ2Ｏを含まない、または
（ｉｉ）該アルミノケイ酸塩ガラス物品のＫ2Ｏ含有量が１モル％未満である、
の少なくとも１つである、前記アルカリアルミノケイ酸塩ガラス物品。
【請求項３】
アルカリアルミノケイ酸塩ガラス物品であって、
少なくとも５８モル％のＳｉＯ2、
０．５モル％から３モル％のＰ2Ｏ5、
少なくとも１１モル％のＡｌ2Ｏ3、
Ｎａ2Ｏ、および
Ｌｉ2Ｏを含み、
該アルカリアルミノケイ酸塩ガラス物品はＢ2Ｏ3を含まず、かつ
Ｎａ2Ｏ（モル％）に対するＬｉ2Ｏ（モル％）の量の比（Ｌｉ2Ｏ／Ｎａ2Ｏ）が１．０未満であり、
該アルカリアルミノケイ酸塩ガラス物品における、Ｒ2Ｏ（モル％）＋Ｒ’Ｏ（モル％）−Ａｌ2Ｏ3（モル％）＋Ｐ2Ｏ5（モル％）の関係式が−３モル％超であり（式中、Ｒ2Ｏ＝該アルカリアルミノケイ酸塩ガラス物品中に存在するＬｉ2ＯとＮａ2Ｏの合計量、およびＲ’Ｏは、該アルカリアルミノケイ酸塩ガラス物品中に存在する二価金属酸化物の合計量である）、
かつ、
（ｉ）該アルミノケイ酸塩ガラス物品が、厚さおよび前記ＤＯＬから該厚さの０．５倍と等しい深さまで延在する中央領域を含み、該中央領域がＫ2Ｏを含まない、または
（ｉｉ）該アルミノケイ酸塩ガラス物品のＫ2Ｏ含有量が１モル％未満である、
の少なくとも１つである、前記アルカリアルミノケイ酸塩ガラス物品。
【請求項４】
前記アルカリアルミノケイ酸塩ガラス物品が、０．５モル％から２．８モル％の範囲の量でＰ2Ｏ5を含む、請求項１から３いずれか１項記載のアルカリアルミノケイ酸塩ガラス物品。
【請求項５】
前記アルカリアルミノケイ酸塩ガラス物品が、４モル％から１０モル％までの量でＬｉ2Ｏを含む、請求項１から４いずれか１項記載のアルカリアルミノケイ酸塩ガラス物品。
【請求項６】
前記アルカリアルミノケイ酸塩ガラス物品が、該アルカリアルミノケイ酸塩ガラスの粘度が１０11ポアズである温度と等しい仮想温度Ｔfを有する、請求項１から５いずれか１項記載のアルカリアルミノケイ酸塩ガラス物品。
【請求項７】
前記アルカリアルミノケイ酸塩ガラス物品が、３５キロポアズ未満のジルコン分解粘度を有する、請求項１から６いずれか１項記載のアルカリアルミノケイ酸塩ガラス物品。
【請求項８】
前記アルカリアルミノケイ酸塩ガラス物品が、少なくとも２００キロポアズの液相粘度を有する、請求項１から７いずれか１項記載のアルカリアルミノケイ酸塩ガラス物品。
【請求項９】
前記アルカリアルミノケイ酸塩ガラス物品に含まれるＲ2Ｏ（モル％）／Ａｌ2Ｏ3（モル％）比（式中、Ｒ2Ｏ＝Ｌｉ2Ｏ＋Ｎａ2Ｏ）が２未満である、請求項１から８いずれか１項記載のアルカリアルミノケイ酸塩ガラス物品。
【請求項１０】
前記アルカリアルミノケイ酸塩ガラス物品に含まれるＳｉＯ2とＰ2Ｏ5の合計量が６５モル％超かつ６７モル％未満（６５モル％＜ＳｉＯ2（モル％）＋Ｐ2Ｏ5（モル％）＜６７モル％）である、請求項１から９いずれか１項記載のアルカリアルミノケイ酸塩ガラス物品。
【請求項１１】
前記アルカリアルミノケイ酸塩ガラス物品が、５８モル％から６５モル％のＳｉＯ2、１１モル％から２０モル％のＡｌ2Ｏ3、６モル％から１８モル％のＮａ2Ｏ、０モル％から６モル％のＭｇＯ、および０モル％から６モル％のＺｎＯを含む、請求項１から１０いずれか１項記載のアルカリアルミノケイ酸塩ガラス物品。
【請求項１２】
さらに、０．０５ｍｍから１．５ｍｍの範囲にある厚さを有する、請求項１から１１いずれか１項記載のアルカリアルミノケイ酸塩ガラス物品。
【請求項１３】
さらに、少なくとも１ｍｍの厚さを有し、前記最大圧縮応力が前記表面で少なくとも１０５０ＭＰａである、請求項１から１１いずれか１項記載のアルカリアルミノケイ酸塩ガラス物品。
【請求項１４】
さらに、少なくとも１ｍｍの厚さを有し、前記最大圧縮応力が前記表面で少なくとも９３０ＭＰａである、請求項１から１１いずれか１項記載のアルカリアルミノケイ酸塩ガラス物品。
【請求項１５】
前記ガラス物品の曲げ半径が、１ｍｍの厚さで３７ｍｍ未満である、請求項１から１４いずれか１項記載のアルカリアルミノケイ酸塩ガラス物品。
【請求項１６】
前記アルカリアルミノケイ酸塩ガラス物品が、前記層の深さから該ガラス物品中に延在する引張領域を有し、該引張領域が、２０ＭＰａ未満または４０ＭＰａ超の最大引張応力を有する、請求項１から１５いずれか１項記載のアルカリアルミノケイ酸塩ガラス物品。
【請求項１７】
前記ＤＯＬが、０．１６t以上である、請求項１から１６いずれか１項記載のアルカリアルミノケイ酸塩ガラス物品。
【請求項１８】
さらに、前記中央領域内に、実質的に放物線である引張応力プロファイルを含む、請求項１から１７いずれか１項記載のアルカリアルミノケイ酸塩ガラス物品。
【請求項１９】
請求項１から１８いずれか１項記載のアルカリアルミノケイ酸塩ガラス物品、および第２の物品を含む積層板。
【請求項２０】
前面、背面、および側面を有する筐体、
該筐体の少なくとも部分的に内部にある電気部品、
前記筐体の前面またはその近傍にあるディスプレイ、および
該ディスプレイの上に配置された、請求項１から１９いずれか１項記載のアルカリアルミノケイ酸塩ガラス物品
を含むデバイス。
【請求項２１】
前記デバイスが、携帯電話、スマートフォン、タブレット、ビデオプレーヤー、情報端末（ＩＴ）機器、音楽プレーヤー、およびラップトップコンピュータからなる群より選択される携帯型電子通信機器およびエンターテイメント機器を含む、請求項２０に記載のデバイス。
【発明の詳細な説明】
【関連出願の説明】
【０００１】
本出願は、その内容が依拠され、ここに全てが引用される、２０１５年１２月１１日に出願された米国仮特許出願第６２／２６６４１７号および２０１５年６月２６日に出願された米国仮特許出願第６２／１８４９３３号の米国法典第３５編第１１９条の下での優先権の恩恵を主張するものである。
【技術分野】
【０００２】
本開示は化学強化されたガラス物品に関する。より詳しくは、本開示は、圧縮応力の高い表面層を有する化学強化されたガラス物品に関する。
【背景技術】
【０００３】
携帯電話、スマートフォン、タブレット、ビデオプレーヤー、情報端末（ＩＴ）機器、ラップトップコンピュータなどの携帯用または携帯型電子通信機器およびエンターテイメント機器のためのカバープレートまたは窓として電子機器において、並びに他の用途において、ガラス物品が広く使用されている。
【発明の概要】
【発明が解決しようとする課題】
【０００４】
ガラス物品がより広く使用されるにつれて、特に、硬い表面および／または尖った表面との接触により生じる引張応力および／または比較的深い傷に曝されたときの、生存性が改善された強化済みガラス物品を開発することがより重要になってきた。
【課題を解決するための手段】
【０００５】
本開示は、アルカリアルミノケイ酸塩ガラス物品であって、イオン交換過程によって化学強化してその表面部分に圧縮応力を与えることができ、類似のガラスにおいて達成されてきた圧縮応力を超える最大表面圧縮応力を示すアルカリアルミノケイ酸塩ガラス物品を提供する。例えば、１つ以上の実施の形態において、ここに記載されたガラスは、イオン交換して、少なくとも約４００ＭＰａ、少なくとも約８００ＭＰａ、少なくとも約９３０ＭＰａ、または少なくとも約１０５０ＭＰａの表面圧縮応力を達成することができる。１つ以上の実施の形態において、その圧縮応力層は、表面から様々な層の深さ（ＤＯＬ）まで延在する。例えば、ＤＯＬは約２５μｍ以下であることがある。他の実施の形態において、そのアルカリアルミノケイ酸塩ガラス物品は、イオン交換して、より深いまたはより浅い圧縮層（例えば、少なくとも約４０μｍ）を達成することができる。これらのＤＯＬ値は、厚さが約１ｍｍのガラス物品において示されることがある。さらに他の実施の形態において、これらのガラス物品は、得られたガラス物品が、放物線または放物線に近いプロファイルを有する引張応力を含む、ＤＯＬからそのガラス物品中の深さまで延在する中央領域を含むようにイオン交換されることがある。１つ以上の実施の形態において、そのアルカリアルミノケイ酸塩ガラス物品は、ＤＯＬからそのガラス物品中に延在する引張領域を示すことがある。１つ以上の実施の形態の引張領域は、約２０ＭＰａ未満の最大引張応力を示すことがある。１つ以上の実施の形態の引張領域は、約４０ＭＰａ超（例えば、約４５ＭＰａ以上、約５０ＭＰａ以上、約６０ＭＰａ以上、約７０ＭＰａ以上、約７５ＭＰａ以上、約８０ＭＰａ以上、または約８５ＭＰａ以上）の最大引張応力を示すことがある。
【０００６】
１つ以上の実施の形態において、前記アルカリアルミノケイ酸塩ガラス物品は、そのガラス物品の１０11ポアズ（Ｐ）粘度温度と等しい仮想温度を有することがある。１つ以上の実施の形態において、そのアルカリアルミノケイ酸塩ガラス物品は、約３５キロポアズ未満のジルコン分解粘度を有する。１つ以上の実施の形態において、そのアルカリアルミノケイ酸塩ガラス物品は、少なくとも２００キロポアズの液相粘度を有する。
【０００７】
本開示の第２の態様は、特定の組成を有するアルカリアルミノケイ酸塩ガラス物品に関する。１つ以上の実施の形態において、そのような物品は、化学強化して、ここに記載された属性を達成することができる。１つ以上の実施の形態において、そのアルカリアルミノケイ酸塩ガラス物品は、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含む。１つ以上の実施の形態において、前記アルカリアルミノケイ酸塩ガラス物品は、約５８モル％から約６５モル％のＳｉＯ2、約１１モル％から約１９モル％のＡｌ2Ｏ3、約６モル％から約１８モル％のＮａ2Ｏ、０モル％から約６モル％のＭｇＯ、および０モル％から約６モル％のＺｎＯを含む。
【０００８】
１つ以上の実施の形態において、前記アルカリアルミノケイ酸塩ガラス物品は、１．０未満である、Ｎａ2Ｏの量（モル％）に対するＬｉ2Ｏの量（モル％）の組成比（すなわち、Ｌｉ2Ｏ／Ｎａ2Ｏ）を示す。１つ以上の実施の形態において、そのアルカリアルミノケイ酸塩ガラス物品はＢ2Ｏ3を含まない。１つ以上の実施の形態において、そのアルカリアルミノケイ酸塩ガラス物品は、２未満である、比Ｒ2Ｏ（モル％）／Ａｌ2Ｏ3（モル％）を有し、式中、Ｒ2Ｏ＝Ｌｉ2Ｏ＋Ｎａ2Ｏである。１つ以上の実施の形態において、そのアルカリアルミノケイ酸塩ガラス物品は、６５モル％超かつ６７モル％未満である、ＳｉＯ2とＰ2Ｏ5の合計量（６５モル％＜ＳｉＯ2（モル％）＋Ｐ2Ｏ5（モル％）＜６７モル％）を有する。ある場合には、そのアルカリアルミノケイ酸塩ガラス物品は、約−３モル％超である、関係式Ｒ2Ｏ（モル％）＋Ｒ’Ｏ（モル％）−Ａｌ2Ｏ3（モル％）＋Ｐ2Ｏ5（モル％）を有し、式中、Ｒ2Ｏ＝そのアルカリアルミノケイ酸塩ガラス物品中に存在するＬｉ2ＯとＮａ2Ｏの合計量、およびＲ’Ｏは、そのアルカリアルミノケイ酸塩ガラス物品中に存在する二価金属酸化物の合計量である。ある場合には、そのアルカリアルミノケイ酸塩ガラス物品は、約０．５モル％から約２．８モル％の範囲の量でＰ2Ｏ5を含む。他の場合には、そのアルカリアルミノケイ酸塩ガラス物品は、約１０モル％までの量でＬｉ2Ｏを含む。
【０００９】
１つ以上の実施の形態において、前記アルカリアルミノケイ酸塩ガラス物品の厚さは、約０．０５ｍｍから約１．５ｍｍの範囲にあることがある。例えば、その厚さは、約０．１ｍｍから約１．５ｍｍ、約０．３ｍｍから約１．２ｍｍ、約０．４ｍｍから約１．２ｍｍ、または約０．５ｍｍから約１．２ｍｍであることがある。１つ以上の実施の形態において、そのアルカリアルミノケイ酸塩ガラス物品は、少なくとも約１ｍｍの厚さを有することがあり、その表面で少なくとも約９３０ＭＰａの最大圧縮応力を示すことがある。１つ以上の実施の形態において、そのアルカリアルミノケイ酸塩ガラス物品は、少なくとも約１ｍｍの厚さを有することがあり、その表面で少なくとも約１０５０ＭＰａの最大圧縮応力を示すことがある。１つ以上の実施の形態において、そのアルカリアルミノケイ酸塩ガラス物品は、約１ｍｍの厚さで、約３７ｍｍ未満または約３５ｍｍ未満の曲げ半径を示すことがある。
【００１０】
１つ以上の実施の形態において、ここに記載されたアルカリアルミノケイ酸塩ガラス物品は、ＤＯＬからその厚さの０．５倍と等しい深さまで延在する中央領域を含むことがあり、この中央領域はＫ2Ｏを含まないことがある。
【００１１】
本開示の第３の態様は、アルカリアルミノケイ酸塩ガラス物品であって、厚さｔ、そのアルカリアルミノケイ酸塩ガラス物品の表面からＤＯＬまで延在する圧縮応力層、およびＤＯＬから延在する中央領域を有し、その中央領域が引張応力下にあり、ＤＯＬ≦０．２５ｔ、その引張応力は少なくとも約３５ＭＰａである、アルカリアルミノケイ酸塩ガラス物品に関する。そのアルカリアルミノケイ酸塩ガラス物品は、Ｂ2Ｏ3およびいくつかの実施の形態において、Ｋ2Ｏを含まず、少なくとも０．５モル％のＰ2Ｏ5、Ｎａ2ＯおよびＬｉ2Ｏを含み、ここで、Ｌｉ2Ｏ（モル％）／Ｎａ2Ｏ（モル％）＜１である。いくつかの実施の形態において、そのアルカリアルミノケイ酸塩ガラス物品は、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含み、Ｎａ2Ｏ（モル％）に対するＬｉ2Ｏ（モル％）の量の比（Ｌｉ2Ｏ／Ｎａ2Ｏ）は１．０未満である。
【００１２】
本開示の第４の態様は、透明積層板に関する。この透明積層板は、第２の物品に接合されたここに記載されたアルカリアルミノケイ酸塩ガラス物品を備える。その第２の物品は透明基板を含むことがある。本開示の第５の態様は、ここに記載されたように化学強化することができる、ここに記載されたアルカリアルミノケイ酸塩ガラス物品の１つ以上の実施の形態を含む消費者向け電子機器に関する。１つ以上の実施の形態において、その消費者向け電子機器は、筐体；その筐体の少なくとも部分的に内部に設けられた電気部品であって、少なくとも制御装置、メモリ、およびその筐体の前面またはその近傍に設けられたディスプレイを含む電気部品；並びに筐体の前面にまたはそれを覆って、かつディスプレイを覆って配置されたカバー物品であって、ここに記載されたアルカリアルミノケイ酸塩ガラス物品の１つ以上の実施の形態を含むカバー物品を備えている。
【００１３】
本開示の第６の態様は、圧縮応力層を有する強化済みアルカリアルミノケイ酸塩ガラス物品を製造する方法に関する。１つ以上の実施の形態において、その方法は、アルカリアルミノケイ酸塩ガラス物品をイオン交換することによって、そのアルミノケイ酸塩ガラス物品に圧縮応力層を生成する工程を有してなる。１つ以上の実施の形態において、その圧縮応力層はそのアルカリアルミノケイ酸塩ガラス物品の表面からＤＯＬまで延在する。その圧縮応力層は、約４００ＭＰａ以上、約８００ＭＰａ以上、または約１０５０ＭＰａ以上の最大圧縮応力を有することがある。１つ以上の実施の形態において、そのＤＯＬは少なくとも約４０μｍであることがある。１つ以上の実施の形態において、アルカリアルミノケイ酸塩ガラス物品をイオン交換する工程は、アルカリアルミノケイ酸塩ガラス物品を溶融塩浴中に浸漬する工程を含む。その溶融塩浴は、ＮａＮＯ3、ＫＮＯ3またはＮａＮＯ3とＫＮＯ3の両方を含み得る。１つ以上の実施の形態において、その方法は、イオン交換済みアルカリアルミノケイ酸塩ガラス物品を基板に接合して、積層構造を形成する工程を含むことがある。１つ以上の実施の形態において、その方法は、イオン交換済みアルカリアルミノケイ酸塩ガラス物品を電子機器の筐体に接合する工程を含むことがある。
【００１４】
これらと他の態様、利点、および顕著な特色は、以下の詳細な説明、添付図面、および付随の特許請求の範囲から明白になるであろう。
【図面の簡単な説明】
【００１５】
【図１】１つ以上の実施の形態による強化済みアルカリアルミノケイ酸塩ガラス物品の概略断面図
【図２】ここに記載されたアルカリアルミノケイ酸塩ガラス物品の１つ以上の実施の形態を備えた積層板の概略断面図
【図３】ここに記載されたアルカリアルミノケイ酸塩ガラス物品の１つ以上の実施の形態を備えた消費者向け電気製品の概略前面平面図
【図４】図３の消費者向け電気製品の概略斜視図
【発明を実施するための形態】
【００１６】
以下の説明において、図面に示されたいくつかの図に亘り、同様の参照文字が、同様または対応する部品を示す。特に明記のない限り、「上部」、「底部」、「外方」、「内方」などの用語は、便宜上の単語であり、制限用語と解釈すべきではないことも理解されよう。それに加え、群が、複数の要素およびその組合せの群の少なくとも１つを含むと記載されているときはいつでも、その群は、個別か、または互いとの組合せのいずれかで、列挙されたそれらの要素のいくつを含んでも、から実質的になっても、またはからなってもよいことが理解されよう。同様に、群が、複数の要素またはその組合せの群の少なくとも１つからなると記載されているときはいつでも、その群は、個別か、または互いとの組合せのいずれかで、列挙されたそれらの要素のいくつからなってもよいことが理解されよう。特に明記のない限り、値の範囲は、列挙されている場合、その範囲の上限と下限の両方、並びにそれらの間の任意の範囲を含む。ここに用いたように、名詞は、特に明記のない限り、「少なくとも１つ」または「１つ以上」の対象を指す。明細書および図面に開示された様々な特徴は、どの組合せと全ての組合せで使用しても差し支えないことも理解されよう。
【００１７】
ここに用いたように、「ガラス物品」という用語は、ガラスから全体がまたは部分的に製造されたどの物体も含むように、最も広い意味で使用される。特に明記のない限り、ここに記載されたガラスの全ての組成は、モルパーセント（モル％）で表され、その成分は酸化物基準で与えられる。イオン交換に使用される全ての溶融塩浴−並びに任意の他のイオン交換媒質−の組成は、質量パーセント（質量％）で表される。熱膨張係数（ＣＴＥ）は、百万分率（ｐｐｍ）／℃で表され、特に明記のない限り、約２０℃から約３００℃の温度範囲に亘り測定された値を示す。高温（または液体）熱膨張係数（高温ＣＴＥ）も、摂氏温度当たりの百万分率（ｐｐｍ）（ｐｐｍ／℃）で表され、温度曲線に対する瞬間熱膨張係数（ＣＴＥ）の高温水平領域において測定された値を示す。高温ＣＴＥは、転移領域を経るガラスの加熱または冷却に関連する体積変化を測定する。
【００１８】
特に明記のない限り、全ての温度は、摂氏温度（℃）で表される。ここに用いたように、「軟化点」という用語は、ガラスの粘度が約１０7.6ポアズ（Ｐ）である温度を称し、「徐冷点」という用語は、ガラスの粘度が約１０13.2ポアズ（Ｐ）である温度を称し、「２００ポアズ温度（Ｔ200P）」という用語は、ガラスの粘度が約２００ポアズである温度を称し、「１０11ポアズ温度」という用語は、ガラスの粘度が約１０11ポアズである温度を称し、「３５ｋＰ温度（Ｔ35kP）」という用語は、ガラスの粘度が約３５キロポアズ（ｋＰ）である温度を称し、「１６０ｋＰ温度（Ｔ160kP）」という用語は、ガラスの粘度が約１６０ｋＰである温度を称する。
【００１９】
ここに用いたように、「ジルコン分解温度」または「Ｔ分解」という用語は、ジルコン−ガラス処理および製造において耐火材料として一般に使用されている−が分解して、ジルコニアおよびシリカを形成する温度を称し、「ジルコン分解粘度」という用語は、Ｔ分解でのガラスの粘度を称する。「液相粘度」という用語は、液相温度での溶融ガラスの粘度を称し、ここで、その液相温度は、溶融ガラスが溶融温度から冷めるときに、結晶が最初に現れる温度、または温度を室温から上昇させるときに、一番最後の結晶が溶ける温度を称する。「３５ｋＰ温度」または「Ｔ35kP」という用語は、ガラスまたはガラス溶融物の粘度が３５，０００ポアズ（Ｐ）、すなわち３５キロポアズ（ｋＰ）である温度を称する。
【００２０】
「実質的に」および「約」という用語は、任意の定量的比較、値、測定、または他の表現に帰することがある不確定性の固有の程度を表すためにここに使用してよいことに留意のこと。これらの用語も、定量的表現が、問題となっている主題の基本機能を変化させずに、規定の基準から変動してもよい程度を表すためにここに使用される。それゆえ、「Ｋ2Ｏを実質的に含まない」ガラスは、Ｋ2Ｏが、ガラスに積極的に加えられていないまたはバッチ配合されていないが、汚染物質として非常に少量で存在するかもしれないものである。
【００２１】
ここに用いたように、「最大圧縮応力」は、圧縮応力層内で測定された最高の圧縮応力値を称する。いくつかの実施の形態において、最大圧縮応力は、ガラスの表面に位置している。他の実施の形態において、最大圧縮応力は、表面より下のある深さで生じ、圧縮プロファイルに「埋没ピーク(buried peak)」が現れることがある。圧縮応力は、有限会社折原製作所（日本国）により製造されているＦＳＭ−６０００などの市販の計器を使用して表面圧縮計測器（ＦＳＭ）によって測定される。表面応力測定は、ガラスの複屈折に関連する、応力光学係数（ＳＯＣ）の精密測定に依存する。ＳＯＣは、次に、その内容がここに全て引用される、「Ｓｔａｎｄａｒｄ  Ｔｅｓｔ  Ｍｅｔｈｏｄ  ｆｏｒ、Ｍｅａｓｕｒｅｍｅｎｔ  ｏｆ  Ｇｌａｓｓ  Ｓｔｒｅｓｓ−Ｏｐｔｉｃａｌ  Ｃｏｅｆｆｉｃｉｅｎｔ」と題する、ＡＳＴＭ基準Ｃ７７０−９８（２０１３）に記載された手順Ｃの改訂版にしたがって測定される。その改定は、５から１０ｍｍの厚さおよび１２．７ｍｍの直径を有する試料としてガラスディスクを使用することを含み、そのディスクは、等方性かつ均質であり、コアに孔が開けられ、両面が研磨されており平行である。その改定は、印加された最大力Ｆｍａｘを計算することも含む。その力は、少なくとも２０ＭＰａの圧縮応力を生じるのに十分でなくてはならない。Ｆｍａｘは次のように計算される：
Ｆｍａｘ＝７．８５４×Ｄ×ｈ
式中、
Ｆｍａｘ＝ニュートンで表された力
Ｄ＝ディスクの直径
ｈ＝光路の厚さ
印加された各力について、応力は以下のように計算される：
σMPa＝８Ｆ／（π×Ｄ×ｈ）
式中、
Ｆ＝ニュートンで表された力
Ｄ＝ディスクの直径
ｈ＝光路の厚さ。
【００２２】
ここに用いたように、ＤＯＬは、ここに記載された化学強化済みアルカリアルミノケイ酸塩ガラス物品における応力が圧縮から引張に変化する深さを意味する。ＤＯＬは、イオン交換処理に応じて、ＦＳＭまたはＳＣＡＬＰによって測定してよい。ガラス物品中の応力が、カリウムイオンをガラス物品中に交換することによって生じた場合、ＤＯＬを測定するために、ＦＳＭが使用される。応力が、ナトリウムイオンをガラス物品中に交換することによって生じた場合、ＤＯＬを測定するために、ＳＣＡＬＰが使用される。ガラス物品中の応力が、カリウムイオンとナトリウムイオンの両方をガラス中に交換することによって生じた場合、ＤＯＬは、ＳＣＡＬＰによって測定される。何故ならば、ナトリウムの交換深さがＤＯＬを表し、カリウムイオンの交換深さが、圧縮応力の大きさの変化を表す（しかし、圧縮から引張への応力の変化ではない）と考えられるからである；そのようなガラス物品中のカリウムイオンの交換深さは、ＦＳＭにより測定される。
【００２３】
概して図面を、特に、図１を参照すると、図解は、特定の実施の形態を記載する目的のためであり、本開示または付随の特許請求の範囲をそれに制限する意図はないことが理解されよう。図面は、必ずしも、一定の縮尺で描かれておらず、図面の特定の特徴および特定の視野は、明確さおよび簡潔さのために、尺度および図式が誇張されて示されていることがある。
【００２４】
イオン交換過程によって化学強化して、類似のガラスにおいて達成されてきた圧縮応力を超える表面圧縮応力を与えることができるアルカリアルミノケイ酸塩ガラスがここに開示されている。例えば、ここに記載されたガラスの１ｍｍ厚の試験片を４５分間に亘り４１０℃で溶融硝酸カリウムイオン交換浴中でイオン交換する場合、約１０５０ＭＰａを超える、またはいくつかの実施の形態において、約１０７５ＭＰａを超える、またはさらに他の実施の形態において、少なくとも１１００ＭＰａの最大表面圧縮応力が得られる。これらのガラスの仮想温度は、ガラスの１０11ポアズ温度と等しい。
【００２５】
１つ以上の実施の形態において、前記アルカリアルミノケイ酸塩ガラス物品は、微小構造が均一である（すなわち、そのガラスは相分離していない）。１つ以上の実施の形態において、そのアルカリアルミノケイ酸塩ガラス物品は非晶質である。ここに用いたように、「非晶質」とは、ガラス物品を記載するために使用された場合、晶子または結晶相を実質的に含まない（すなわち、１体積％未満しか晶子または結晶相を含有しない）ことを意味する。
【００２６】
ここに記載されたアルカリアルミノケイ酸塩ガラス物品は、フュージョン成形可能なガラス組成物から形成される。１つ以上の実施の形態において、そのガラス組成物は、約２００キロポアズ（ｋＰ）超の液相粘度を、いくつかの実施の形態において、少なくとも約６００ｋＰの液相粘度を有することがある。いくつかの実施の形態において、これらのガラス物品および組成物は、ジルコン製アイソパイプに適合している：ガラスがジルコン製アイソパイプを分解してジルコニア欠陥を生じる粘度は、３５ｋＰ未満である。ここに記載された組成範囲内の選択されたガラス組成物は、３５ｋＰ超のジルコン分解粘度を有することがある。そのような場合、これらのガラス物品をフュージョン成形するために、アルミナ製アイソパイプを使用できる。
【００２７】
１つ以上の実施の形態において、前記アルカリアルミノケイ酸塩ガラス物品は、少なくとも０．５モル％のＰ2Ｏ5、Ｎａ2Ｏおよび必要に応じて、Ｌｉ2Ｏを含み、Ｌｉ2Ｏ（モル％）／Ｎａ2Ｏ（モル％）＜１である、ガラス組成を有する。その上、これらのガラス物品は、Ｂ2Ｏ3およびＫ2Ｏを含まない。ここに記載されたアルカリアルミノケイ酸塩ガラス物品は、ＺｎＯ、ＭｇＯ、およびＳｎＯ2をさらに含むことがある。
【００２８】
いくつかの実施の形態において、前記アルカリアルミノケイ酸塩ガラス物品は、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含むか、またはそれらから実質的になる。
【００２９】
１つ以上の実施の形態において、前記アルカリアルミノケイ酸塩ガラス物品は、約５８モル％から約６５モル％のＳｉＯ2、約１１モル％から約２０モル％のＡｌ2Ｏ3、約０．５モル％から約３モル％のＰ2Ｏ5、約６モル％から約１８モル％のＮａ2Ｏ、０モル％から約６モル％のＭｇＯ、および０モル％から約６モル％のＺｎＯを含むか、またはそれらから実質的になる。特定の実施の形態において、そのガラス物品は、約６３モル％から約６５モル％のＳｉＯ2、約１１モル％から約１９モル％のＡｌ2Ｏ3、約１モル％から約３モル％のＰ2Ｏ5、約９モル％から約２０モル％のＮａ2Ｏ、０モル％から約６モル％のＭｇＯ、および０モル％から約６モル％のＺｎＯを含むか、またはそれらから実質的になる。
【００３０】
１つ以上の実施の形態において、前記アルカリアルミノケイ酸塩ガラス物品は、約２未満（例えば、約１．８未満、約１．６未満、約１．５未満、または約１．４未満）である、比Ｒ2Ｏ（モル％）／Ａｌ2Ｏ3（モル％）を有し、式中、Ｒ2Ｏ＝Ｌｉ2Ｏ＋Ｎａ2Ｏである。
【００３１】
１つ以上の実施の形態において、前記アルカリアルミノケイ酸塩ガラス物品は、ＳｉＯ2とＰ2Ｏ5の合計量が６５モル％超かつ６７モル％未満である（すなわち、６５モル％＜ＳｉＯ2（モル％）＋Ｐ2Ｏ5（モル％）＜６７モル％）関係を有する。例えば、ＳｉＯ2とＰ2Ｏ5の合計量は、約６５．１モル％から約６７モル％、約６５．２モル％から約６７モル％、約６５．３モル％から約６７モル％、約６５．４モル％から約６７モル％、約６５．５モル％から約６７モル％、約６５．６モル％から約６７モル％、約６５．７モル％から約６７モル％、約６５．８モル％から約６７モル％、約６５．９モル％から約６７モル％、約６６モル％から約６７モル％、約６５モル％から約６６．９モル％、約６５モル％から約６６．８モル％、約６５モル％から約６６．７モル％、約６５モル％から約６６．６モル％、約６５モル％から約６６．５モル％、約６５モル％から約６６．４モル％、約６５モル％から約６６．３モル％、約６５モル％から約６６．２モル％、約６５モル％から約６６．１モル％、または約６５モル％から約６６モル％の範囲にあることがある。
【００３２】
１つ以上の実施の形態において、前記アルカリアルミノケイ酸塩ガラス物品は、約−３モル％超である、関係式Ｒ2Ｏ（モル％）＋Ｒ’Ｏ（モル％）−Ａｌ2Ｏ3（モル％）＋Ｐ2Ｏ5（モル％）（すなわち、Ｒ2Ｏ（モル％）＋Ｒ’Ｏ（モル％）−Ａｌ2Ｏ3（モル％）＋Ｐ2Ｏ5（モル％）＞−３モル％）を有する。１つ以上の実施の形態において、Ｒ2Ｏは、Ｌｉ2ＯとＮａ2Ｏの合計量である（すなわち、Ｒ2Ｏ＝Ｌｉ2Ｏ＋Ｎａ2Ｏ）。１つ以上の実施の形態において、Ｒ’Ｏは、そのアルカリアルミノケイ酸塩ガラス物品中に存在する二価金属酸化物の合計量である。１つ以上の実施の形態において、関係式Ｒ2Ｏ（モル％）＋Ｒ’Ｏ（モル％）−Ａｌ2Ｏ3（モル％）＋Ｐ2Ｏ5（モル％）は、約−２．５モル％より大きい、約−２モル％より大きい、約−１．５モル％より大きい、約−１モル％より大きい、約−０．５モル％より大きい、約０モル％より大きい、約０．５モル％より大きい、約１モル％より大きい、約１．５モル％より大きい、約２モル％より大きい、約２．５モル％より大きい、約３モル％より大きい、約３．５モル％より大きい、約４モル％より大きい、約４．５モル％より大きい、約５モル％より大きい、約５．５モル％より大きい、約６モル％より大きい、約６．５モル％より大きい、約７モル％より大きい、約７．５モル％より大きい、約８モル％より大きい、約８．５モル％より大きい、約９モル％より大きい、または約９．５モル％より大きい。
【００３３】
表１には、ここに記載されたアルカリアルミノケイ酸塩ガラスの例示の組成が列挙されている。表２には、表１に列挙された例について決定した選択された物理的性質が列挙されている。表２に列挙された物理的性質としては、密度；低温および高温ＣＴＥ；歪み点、徐冷点、および軟化点；１０11ポアズ温度、３５ｋＰ温度、２００ｋＰ温度、液相温度、およびジルコン分解温度；ジルコン分解粘度および液相粘度；ポアソン比；ヤング率；屈折率；並びに応力光学係数が挙げられる。いくつかの実施の形態において、ここに記載されたガラスは、３０ｐｐｍ／℃以下の高温ＣＴＥおよび／または少なくとも７０ＧＰａのヤング率、いくつかの実施の形態において、８０ＧＰａまでのヤング率を有する。
【００３４】
【表１−１】
2019147734.tif 000002
【００３５】
【表１−２】
2019147734.tif 000003
【００３６】
【表１−３】
2019147734.tif 000004
【００３７】
【表１−４】
2019147734.tif 000005
【００３８】
【表１−５】
2019147734.tif 000006
【００３９】
【表１−６】
2019147734.tif 000007
【００４０】
【表１−７】
2019147734.tif 000008
【００４１】
【表１−８】
2019147734.tif 000009
【００４２】
【表１−９】
2019147734.tif 000010
【００４３】
【表２−１】
2019147734.tif 000011
【００４４】
【表２−２】
2019147734.tif 000012
【００４５】
【表２−３】
2019147734.tif 000013
【００４６】
【表２−４】
2019147734.tif 000014
【００４７】
【表２−５】
2019147734.tif 000015
【００４８】
【表２−６】
2019147734.tif 000016
【００４９】
【表２−７】
2019147734.tif 000017
【００５０】
【表２−８】
2019147734.tif 000018
【００５１】
【表２−９】
2019147734.tif 000019
【００５２】
ここに記載されたベース（または未強化）と強化済み（すなわち、イオン交換により化学強化された）のアルカリアルミノケイ酸塩ガラス物品の酸化物成分の各々は、ある機能を果たす、および／またはガラスの製造可能性および物理的性質にある影響がある。例えば、シリカ（ＳｉＯ2）は、主要なガラス形成酸化物であり、溶融ガラスの網目構造骨格を形成する。純粋なＳｉＯ2は、低いＣＴＥを有し、アルカリ金属を含まない。しかしながら、純粋なＳｉＯ2は、その溶融温度が極めて高いために、フュージョンドロー法に不適合である。粘度曲線もずっと高すぎて、積層構造におけるどのコアガラスとも合わない。１つ以上の実施の形態において、前記アルカリアルミノケイ酸塩ガラス物品は、約５８モル％から約６５モル％、約５９モル％から約６５モル％、約６０モル％から約６５モル％、約６１モル％から約６５モル％、約６２モル％から約６５モル％、約６３モル％から約６５モル％、約５８モル％から約６４モル％、約５８モル％から約６３モル％、約５８モル％から約６２モル％、約５８モル％から約６１モル％、約５８モル％から約６０モル％、約６３モル％から約６５モル％、約６３．２モル％から約６５モル％、または約６３．３モル％から約６５モル％の範囲の量でＳｉＯ2を含む。
【００５３】
シリカに加え、ここに記載されたアルカリアルミノケイ酸塩ガラス物品は、安定なガラスの形成、低いＣＴＥ、低いヤング率、低い剛性率を達成し、溶融および成形を促進するために、網目構造形成材のＡｌ2Ｏ3を含む。Ａｌ2Ｏ3は、ＳｉＯ2のように、ガラスの網目構造に対する剛性に寄与する。アルミナは、四配位または五配位のいずれかでガラス中に存在し得、これにより、ガラスの網目構造の充填密度が増し、それゆえ、化学強化から生じる圧縮応力が増す。１つ以上の実施の形態において、そのアルカリアルミノケイ酸塩ガラス物品は、約１１モル％から約２０モル％、約１２モル％から約２０モル％、約１３モル％から約２０モル％、約１４モル％から約２０モル％、約１５モル％から約２０モル％、約１１モル％から約１９モル％、約１１モル％から約１８．５モル％、約１１モル％から約１８モル％、約１１モル％から約１７．５モル％、約１１モル％から約１７モル％、約１１モル％から約１６．５モル％、約１１モル％から約１６モル％、約１４モル％から約１７モル％、約１５モル％から約１７モル％、または約１５モル％から約１６モル％の範囲の量でＡｌ2Ｏ3を含む。
【００５４】
五酸化リン（Ｐ2Ｏ5）は、ここに記載されたアルカリアルミノケイ酸塩ガラス物品中に含まれる網目構造形成材である。Ｐ2Ｏ5は、ガラスの網目構造中に擬似四面体構造をとる；すなわち、Ｐ2Ｏ5は４つの酸素原子と配位するが、その内の３つしか網目構造の残りと接続されていない。４つ目の酸素原子は、リン陽イオンと二重結合した末端酸素である。ガラスの網目構造中にＰ2Ｏ5を含むと、ヤング率および剛性率を減少させるのに極めて効果的である。ガラスの網目構造中にＰ2Ｏ5を含むと、高温ＣＴＥが減少し、イオン交換の相互拡散速度が上昇し、ジルコン耐火材料とのガラスの適合性が改善される。１つ以上の実施の形態において、そのアルカリアルミノケイ酸塩ガラス物品は、約０．５モル％から約５モル％、約０．６モル％から約５モル％、約０．８モル％から約５モル％、約１モル％から約５モル％、約１．２モル％から約５モル％、約１．４モル％から約５モル％、約１．５モル％から約５モル％、約１．６モル％から約５モル％、約１．８モル％から約５モル％、約２モル％から約５モル％、約０．５モル％から約３モル％、約０．６モル％から約３モル％、約０．８モル％から約３モル％、約１モル％から約３モル％、約１．２モル％から約３モル％、約１．４モル％から約３モル％、約１．５モル％から約３モル％、約１．６モル％から約３モル％、約１．８モル％から約３モル％、約２モル％から約３モル％、約０．５モル％から約２．８モル％、約０．５モル％から約２．６モル％、約０．５モル％から約２．５モル％、約０．５モル％から約２．４モル％、約０．５モル％から約２．２モル％、約０．５モル％から約２モル％、約２．５モル％から約５モル％、約２．５モル％から約４モル％、または約２．５モル％から約３モル％の範囲の量でＰ2Ｏ5を含む。
【００５５】
ここに記載されたアルカリアルミノケイ酸塩ガラス物品は、酸化ホウ素（Ｂ2Ｏ3）を含有しない、またはＢ2Ｏ3を含まない。何故ならば、その存在には、ガラス物品がイオン交換により強化されたときに、圧縮応力に悪影響があるからである。ここに用いたように、「Ｂ2Ｏ3を含まない」という句は、ここに記載されたアルカリアルミノケイ酸塩ガラス物品が、約０．１モル％未満のＢ2Ｏ3、約０．０５モル％未満のＢ2Ｏ3、または約０．０１モル％未満のＢ2Ｏ3しか含まないことを意味する。
【００５６】
アルカリ酸化物のＮａ2Ｏは、ここに記載されたアルカリアルミノケイ酸塩ガラス物品のイオン交換による化学強化を達成するために使用される。ここに記載されたアルカリアルミノケイ酸塩ガラス物品はＮａ2Ｏを含み、これは、例えば、ＫＮＯ3を含有する塩浴中に存在するカリウム陽イオンと交換されるべきＮａ+陽イオンを与える。いくつかの実施の形態において、ここに記載されたアルカリアルミノケイ酸塩ガラス物品は、約４モル％未満から約２０モル％のＮａ2Ｏを含む。１つ以上の実施の形態において、そのアルカリアルミノケイ酸塩ガラス物品は、約４．５モル％から約２０モル％、約５モル％から約２０モル％、約５．５モル％から約２０モル％、約６モル％から約２０モル％、約６．５モル％から約２０モル％、約７モル％から約２０モル％、約７．５モル％から約２０モル％、約８モル％から約２０モル％、約８．５モル％から約２０モル％、約９モル％から約２０モル％、約９．５モル％から約２０モル％、約１０モル％から約２０モル％、約４モル％から約１９．５モル％、約４モル％から約１９モル％、約４モル％から約１８．５モル％、約４モル％から約１８モル％、約４モル％から約１７．５モル％、約４モル％から約１７モル％、約４モル％から約１６．５モル％、約４モル％から約１６モル％、約４モル％から約１５．５モル％、約４モル％から約１５モル％、約４モル％から約１４．５モル％、約４モル％から約１４モル％、約６モル％から約１８モル％、約７モル％から約１８モル％、約８モル％から約１８モル％、約９モル％から約１８モル％、約６モル％から約１２モル％、約６モル％から約１１モル％、または約６モル％から約１０モル％の範囲の量でＮａ2Ｏを含む。
【００５７】
ここに記載されたアルカリアルミノケイ酸塩ガラス物品は、いくつかの実施の形態において、約１３モル％までのＬｉ2Ｏまたは約１０モル％までのＬｉ2Ｏをさらに含むことがある。いくつかの実施の形態において、そのアルカリアルミノケイ酸塩ガラス物品は、約０モル％から約９．５モル％、約０モル％から約９モル％、約０モル％から約８．５モル％、約０モル％から約８モル％、約０モル％から約７．５モル％、約０モル％から約７モル％、約０．１モル％から約１０モル％、約０．１モル％から約９．５モル％、約０．１モル％から約９モル％、約０．１モル％から約８．５モル％、約０．１モル％から約８モル％、約０．１モル％から約７．５モル％、約０．１モル％から約７モル％、または約４モル％から約８モル％の範囲の量でＬｉ2Ｏを含む。Ｌｉ2Ｏは、Ｎａ2Ｏと置換されたときに、ジルコン分解温度を低下させ、ガラスを軟化させる。これにより、追加のＡｌ2Ｏ3をガラスに加えられるようになる。特定の実施の形態において、そのアルカリアルミノケイ酸塩ガラス物品は、Ｌｉ2Ｏを含まない（すなわち、０モル％のＬｉ2Ｏを含有する）、またはＬｉ2Ｏを実質的に含まない。ここに記載されたアルカリアルミノケイ酸塩ガラス物品において、存在するＮａ2Ｏの量はＬｉ2Ｏの量より多く、ここで、Ｌｉ2Ｏ（モル％）／Ｎａ2Ｏ（モル％）＜１である。いくつかの実施の形態において、Ｌｉ2Ｏ（モル％）／Ｎａ2Ｏ（モル％）＜０．７５。いくつかの実施の形態において、Ｒ2Ｏ（モル％）／Ａｌ2Ｏ3（モル％）＜２であり、いくつかの実施の形態において、０．９≦Ｒ2Ｏ（モル％）／Ａｌ2Ｏ3（モル％）≦１．６であり、式中、Ｒ2Ｏ＝Ｌｉ2Ｏ＋Ｎａ2Ｏである。
【００５８】
前記ガラス物品中のカリウム酸化物の存在には、イオン交換によりガラス物品中に高レベルの表面圧縮応力を達成する能力に悪影響がある。したがって、最初に形成されたままの、ここに記載されたアルカリアルミノケイ酸塩ガラス物品は、Ｋ2Ｏを含有しない、またはＫ2Ｏを含まない。１つ以上の実施の形態において、そのアルカリアルミノケイ酸塩ガラス物品は、約０．２モル％未満しかＫ2Ｏを含まない。しかしながら、そのアルカリアルミノケイ酸塩ガラス物品は、カリウム含有溶融塩（例えば、ＫＮＯ3を含有する）浴中でイオン交換されたときに、いくらかの量のＫ2Ｏ（すなわち、約１モル％未満）を含むことがあり、実際の量は、イオン交換条件（例えば、イオン交換浴中のカリウム塩濃度、浴の温度、イオン交換時間、およびＫ+イオンがＬｉ+およびＮａ+イオンを置換する程度）による。結果として生じた圧縮層はカリウムを含有する−ガラスの表面近くのイオン交換層は、ガラス表面で１０モル％以上のＫ2Ｏを含有することがあるのに対し、圧縮層の深さより深い深さでガラスの内部は、カリウムを実質的に含まないままである。
【００５９】
いくつかの実施の形態において、ここに記載されたアルカリアルミノケイ酸塩ガラス物品は、０モル％から約６モル％のＺｎＯ（例えば、約０モル％から約５モル％、約０モル％から約４モル％、約０モル％から約３．５モル％、約０モル％から約３モル％、約０モル％から約２．５モル％、約０．１モル％から約６モル％、約０．１モル％から約５モル％、約０．１モル％から約４モル％、約０．１モル％から約３．５モル％、約０．１モル％から約３モル％、約０．１モル％から約２．５モル％、約０．１モル％から約２モル％、約１モル％から約５モル％、約２モル％から約５モル％、約１モル％から約３モル％、約１．５モル％から約３モル％、約２モル％から約３モル％、または約１モル％から約２モル％）を含むことがある。二価酸化物のＺｎＯは、２００ポアズ粘度での温度（２００Ｐ温度）を低下させることによって、ガラスの溶融挙動を改善する。ＺｎＯは、Ｐ2Ｏ5および／またはＮａ2Ｏなどの添加と比べて、歪み点の改善にも有益である。
【００６０】
ＭｇＯおよびＣａＯなどのアルカリ土類酸化物も、２００Ｐ温度および歪み点に対する同様な効果を達成するために、ＺｎＯの代わりに使用されることがある。しかしながら、ＺｎＯは、ＭｇＯおよびＣａＯと比べると、Ｐ2Ｏ5の存在下で相分離を促進させる傾向が少ない。いくつかの実施の形態において、ここに記載されたガラスは、０モル％から６モル％までのＭｇＯを含む、または他の実施の形態において、これらのガラスは、０．０２モル％から約６モル％のＭｇＯを含む。ＺｎＯの代わりに、ＳｒＯおよびＢａＯを含む他のアルカリ土類酸化物も使用してよいが、それらは、ＺｎＯ、ＭｇＯ、またはＣａＯほど、２００ポアズ粘度での溶融温度を低下させるのに効果的ではなく、また歪み点の上昇にも、ＺｎＯ、ＭｇＯ、またはＣａＯほど効果的ではない。
【００６１】
いくつかの実施の形態において、ここに記載されたアルカリアルミノケイ酸塩ガラス物品は、スロットドロー法およびフュージョンドロー法などの、当該技術分野で公知のダウンドロー法により成形できる。そのアルカリアルミノケイ酸塩ガラス物品を形成するために使用されるガラス組成物は、小さい濃度のＬｉ2Ｏを含有することがあり、フュージョンドロー法に適合しており、問題なく製造できる。リチウムは、スポジュメンまたは炭酸リチウムのいずれかとして溶融物にバッチ配合してよい。
【００６２】
フュージョンドロー法は、薄いガラスシートの大規模製造に使用されてきた産業技術である。フロート法やスロットドロー法などの他の平板ガラス製造技術と比べると、フュージョンドロー法は、平面度と表面品質が優れた薄いガラスシートを生成する。その結果、フュージョンドロー法は、液晶ディスプレイ用の薄いガラス基板、並びにノートブック型コンピュータ、エンターテイメント機器、タブレット、ラップトップ型コンピュータなどの個人用電子機器向けのカバーガラスの製造において主要な製造技術となってきた。
【００６３】
フュージョンドロー法は、典型的に、ジルコンまたは別の耐火材料から製造された「アイソパイプ」としても知られている樋を越える溶融ガラスの流れを含む。その溶融ガラスはアイソパイプの上部をその両側から溢れ出て、アイソパイプの底部で融合して、１枚のシートを形成する。ここで、最終的なシートの内部しかアイソパイプと直接接触していない。最終的なガラスシートのどの露出表面も、ドロー過程中にアイソパイプの材料と接触していないので、そのガラスの両方の外面は、無垢な品質であり、それに続く仕上げを必要としない。
【００６４】
フュージョンドローができるためには、ガラス組成物は、十分に高い液相粘度（すなわち、液相温度での溶融ガラスの粘度）を有さなければならない。いくつかの実施の形態において、ここに記載されたアルカリアルミノケイ酸塩ガラス物品を形成するために使用される組成物は、少なくとも約２００キロポアズ（ｋＰ）の、他の実施の形態において、少なくとも約６００ｋＰの液相粘度を有する。
【００６５】
そのアルカリアルミノケイ酸塩ガラス物品を形成した後、その物品は、化学強化されることがある。ガラスを化学強化するために、イオン交換が広く使用されている。１つの特別な例において、アルカリ陽イオンの供給源（例えば、溶融塩浴、すなわち「イオン交換」浴）内のアルカリ陽イオンは、ガラス内のより小さいアルカリ陽イオンと交換されて、ガラス物品の表面近くの圧縮応力下にある層を形成する。その圧縮層は、その表面からガラス物品内のＤＯＬまで延在する。ここに記載されたアルカリアルミノケイ酸塩ガラス物品において、例えば、以下に限られないが、硝酸カリウム（ＫＮＯ3）などのカリウム塩を含む溶融塩浴中にガラスを浸漬することによって、イオン交換中に、陽イオン源からのカリウムイオンが、ガラス内のナトリウムイオンと交換される。イオン交換過程に使用してよい他のカリウム塩としては、以下に限られないが、塩化カリウム（ＫＣｌ）、硫酸カリウム（Ｋ2ＳＯ4）、その組合せなどが挙げられる。ここに記載されたイオン交換浴は、カリウム以外のアルカリイオンおよびその対応する塩を含有してもよい。例えば、そのイオン交換浴は、硝酸ナトリウム（ＮａＮＯ3）、硫酸ナトリウム、塩化ナトリウムなどのナトリウム塩も含んでよい。１つ以上の実施の形態において、２種類の異なる塩の混合物を使用してもよい。例えば、前記ガラス物品を、ＫＮＯ3およびＮａＮＯ3の塩浴中に浸漬してもよい。いくつかの実施の形態において、複数の浴を使用してよく、ガラスを一方の浴に浸漬し、その後、別の浴に連続して浸漬する。その浴は、同じまたは異なる組成、温度を有してもよい、および／または異なる浸漬時間で使用してもよい。
【００６６】
イオン交換浴の温度は、約３２０℃から約４５０℃の範囲にあることがある。浴中の浸漬時間は、約１５分から約１６時間まで様々であってよい。
【００６７】
図１に示された実施の形態は、平らで平面のシートまたは板として強化済みアルカリアルミノケイ酸塩ガラス物品１００を示しているが、そのアルカリアルミノケイ酸塩ガラス物品は、三次元形状または非平面形態などの他の形態を有してもよい。その強化済みアルカリアルミノケイ酸塩ガラス物品１００は、厚さｔを規定する、第一面１１０および第二面１１２を有する。１つ以上の実施の形態（図１に示された実施の形態など）において、強化済みアルカリアルミノケイ酸塩ガラス物品は、厚さｔを規定する、第一面１１０および反対の第二面１１２を含むシートである。強化済みアルカリアルミノケイ酸塩ガラス物品１００は、第一面１１０からガラス物品１００の内部の層の深さｄ1まで延在する第１の圧縮層１２０を有する。図１に示された実施の形態において、強化済みアルカリアルミノケイ酸塩ガラス物品１００は、第二面１１２から第２の層の深さｄ2まで延在する第２の圧縮層１２２も有する。ガラス物品は、ｄ1からｄ2まで延在する中央領域１３０も有する。中央領域１３０は、引張応力または中央張力（ＣＴ）下にあり、これが、層１２０および１２２の圧縮応力と釣り合うまたは対抗する。第１と第２の圧縮層１２０、１２２の深さｄ1、ｄ2は、強化済みアルカリアルミノケイ酸塩ガラス物品１００の第一面１１０と第二面１１２に対する鋭い衝撃により導入される傷の伝搬から強化済みアルカリアルミノケイ酸塩ガラス物品１００を保護する一方で、圧縮応力は、第１と第２の圧縮層１２０、１２２の深さｄ1、ｄ2を傷が貫通する可能性を最小にする。ＤＯＬ  ｄ1およびＤＯＬ  ｄ2は、互いに等しくても、互いとは異なってもよい。いくつかの実施の形態において、中央領域の少なくとも一部（例えば、その部分はＤＯＬから物品の厚さの０．５倍と等しい深さまで延在する）は、Ｋ2Ｏを含まないことがある（ここに定義されたように）。
【００６８】
ＤＯＬは、厚さｔの一部（そうでなければ、約０．０５ｍｍから約１．５ｍｍの範囲にあるとここに記載される）として記載されることがある。例えば、１つ以上の実施の形態において、ＤＯＬは、約０．１ｔ以上、約０．１１ｔ以上、約０．１２ｔ以上、約０．１３ｔ以上、約０．１４ｔ以上、約０．１５ｔ以上、約０．１６ｔ以上、約０．１７ｔ以上、約０．１８ｔ以上、約０．１９ｔ以上、約０．２ｔ以上、約０．２１ｔ以上であることがある。いくつかの実施の形態において、ＤＯＬは、約０．０８ｔから約０．２５ｔ、約０．０９ｔから約０．２５ｔ、約０．１８ｔから約０．２５ｔ、約０．１１ｔから約０．２５ｔ、約０．１２ｔから約０．２５ｔ、約０．１３ｔから約０．２５ｔ、約０．１４ｔから約０．２５ｔ、約０．１５ｔから約０．２５ｔ、約０．０８ｔから約０．２４ｔ、約０．０８ｔから約０．２３ｔ、約０．０８ｔから約０．２２ｔ、約０．０８ｔから約０．２１ｔ、約０．０８ｔから約０．２ｔ、約０．０８ｔから約０．１９ｔ、約０．０８ｔから約０．１８ｔ、約０．０８ｔから約０．１７ｔ、約０．０８ｔから約０．１６ｔ、または約０．０８ｔから約０．１５ｔの範囲にあることがある。ある場合には、ＤＯＬは約２０μｍ以下であることがある。１つ以上の実施の形態において、ＤＯＬは約４０μｍ以上（例えば、約４０μｍから約３００μｍ、約５０μｍから約３００μｍ、約６０μｍから約３００μｍ、約７０μｍから約３００μｍ、約８０μｍから約３００μｍ、約９０μｍから約３００μｍ、約１００μｍから約３００μｍ、約１１０μｍから約３００μｍ、約１２０μｍから約３００μｍ、約１４０μｍから約３００μｍ、約１５０μｍから約３００μｍ、約４０μｍから約２９０μｍ、約４０μｍから約２８０μｍ、約４０μｍから約２６０μｍ、約４０μｍから約２５０μｍ、約４０μｍから約２４０μｍ、約４０μｍから約２３０μｍ、約４０μｍから約２２０μｍ、約４０μｍから約２１０μｍ、約４０μｍから約２００μｍ、約４０μｍから約１８０μｍ、約４０μｍから約１６０μｍ、約４０μｍから約１５０μｍ、約４０μｍから約１４０μｍ、約４０μｍから約１３０μｍ、約４０μｍから約１２０μｍ、約４０μｍから約１１０μｍ、または約４０μｍから約１００μｍ）であることがある。
【００６９】
１つ以上の実施の形態において、前記強化済みアルカリアルミノケイ酸塩ガラス物品は、約４００ＭＰａ以上、約５００ＭＰａ以上、約６００ＭＰａ以上、約７００ＭＰａ以上、約８００ＭＰａ以上、約９００ＭＰａ以上、約９３０ＭＰａ以上、約１０００ＭＰａ以上、または約１５００ＭＰａ以上の最大圧縮応力（そのガラス物品の表面またはその内部の深さで見られるであろう）を有することがある。
【００７０】
１つ以上の実施の形態において、前記強化済みアルカリアルミノケイ酸塩ガラス物品は、約２０ＭＰａ以上、約３０ＭＰａ以上、約４０ＭＰａ以上、約４５ＭＰａ以上、約５０ＭＰａ以上、約６０ＭＰａ以上、約７０ＭＰａ以上、約７５ＭＰａ以上、約８０ＭＰａ以上、または約８５ＭＰａ以上の最大引張応力または中央張力（ＣＴ）を有することがある。いくつかの実施の形態において、その最大引張応力または中央張力（ＣＴ）は約４０ＭＰａから約１００ＭＰａの範囲にあることがある。
【００７１】
ここに記載されたアルカリアルミノケイ酸塩ガラス物品は、いくつかの実施の形態において、約１００質量％のＫＮＯ3を含むまたはから実質的になる溶融塩浴（ケイ酸などの少量の添加剤がその浴に加えられることがある）中の浸漬によって、イオン交換される。表面圧縮応力を最大にするために、そのガラス物品は、イオン交換前に熱処理を経ることがある。厚さ約１ｍｍの物品では、その物品は、４１０℃で４５分間に亘りイオン交換される。そのガラス物品は、１０11ポアズ（Ｐ）温度で熱処理され、急冷されて、イオン交換前に、仮想温度を約１０11Ｐ粘度の温度に設定する。これは、仮想温度を設定して、フュージョンドロー法により形成されたシートの熱履歴を示すために行われる。表３には、上記条件下でのイオン交換後の表１に列挙された試料について測定された、圧縮応力、圧縮層の深さ、および曲げ半径が列挙されている。ここに記載されたアルカリアルミノケイ酸塩ガラス物品は、熱処理とそれに続くイオン交換のこの組合せに施された場合、少なくとも約１０５０ＭＰａの最大圧縮応力ＣＳおよび約２５μｍ未満、またはいくつかの実施の形態において、約２０μｍ未満の圧縮層の深さＤＯＬを有する圧縮層を持つ。いくつかの実施の形態において、圧縮層の深さは少なくとも約９μｍである。
【００７２】
【表３】
2019147734.tif 000020
【００７３】
他の実施の形態において、ここに記載されたアルカリアルミノケイ酸塩ガラス物品をイオン交換して、より深い圧縮層の深さが達成されることがある。例えば、各々が１ｍｍの厚さを有する選択された試料（その組成は表１に列挙されている）を、約１００％のＫＮＯ3を含むまたはから実質的になる溶融塩浴中において４１０℃で８時間に亘りイオン交換して、少なくとも約３０μｍ、またはいくつかの実施の形態において、少なくとも約４０μｍの層の深さ、およびさらに他の実施の形態において、少なくとも約５０μｍの深さを、少なくとも約９３０ＭＰａの最大圧縮応力で達成した。これらの条件下でのイオン交換後にこれらの試料について測定した圧縮応力および圧縮層の深さが、表４に列挙されている。
【００７４】
【表４】
2019147734.tif 000021
【００７５】
さらに他の実施の形態において、ここに記載されたアルカリアルミノケイ酸塩ガラス物品は、深い圧縮層の深さおよびガラス物品の中央張力領域において放物線である、または放物線に近似した応力プロファイルを得るようにイオン交換されることがある。例えば、各々が１ｍｍの厚さを有する選択された試料（その組成は表１に列挙されている）を、約１００％のＫＮＯ3を含むまたはから実質的になる溶融塩浴中において４３０℃で２、４、または１６時間に亘りイオン交換して、少なくとも約２００μｍ、またはいくつかの実施の形態において、全試料厚ｔの約２５％まで（すなわち、ＤＯＬ≦０．２５ｔ）の、いくつかの実施の形態において、全試料厚ｔの約２０％まで（すなわち、ＤＯＬ≦０．２ｔ）の圧縮層の深さＤＯＬを、少なくとも約３０ＭＰａ、またはいくつかの実施の形態において、少なくとも約３５ＭＰａ、またはいくつかの実施の形態において、少なくとも約５６ＭＰａ、またはさらに他の実施の形態において、少なくとも約６６ＭＰａの最大引張応力で達成した。これらの条件下でのイオン交換後にこれらの試料について測定した中央張力および圧縮層の深さが、表５に列挙されている。
【００７６】
【表５】
2019147734.tif 000022
【００７７】
イオン交換後の圧縮応力は、イオン交換前に３０分間に亘り１０13.18ポアズ温度（徐冷点温度）で徐冷することによって、さらに改善することができる。その構造体をより低い仮想温度状態に緩和させることにより、ガラスの充填密度が増し、それゆえ、イオン交換によって、より高い表面圧縮応力が可能になる（拡散性を犠牲にして）。
【００７８】
ここに記載されたアルカリアルミノケイ酸塩ガラス物品は、溶融状態（仮想温度（Ｔf）＝１０11ポアズ温度）および徐冷状態（仮想温度＝１０13.8ポアズ温度）の両方において、他のアルカリアルミノケイ酸塩ガラス物品よりも実質的に高い表面圧縮応力を示す。表６には、ここに記載されたイオン交換済みガラスの２つの実施例（実施例３４および４０）並びに６９モル％のＳｉＯ2、１０モル％のＡｌ2Ｏ3、１５モル％のＮａ2Ｏ、５．５モル％のＭｇＯ、および０．２モル％のＳｎＯ2の公称組成を有する比較例に関する、厚さ１ｍｍのガラスについての圧縮応力ＣＳ、圧縮層の深さ、および表面圧縮応力を相殺するのに必要な曲げ半径が列挙されている。この比較例は、Matthew John Dejneka等によって２０１２年６月２６日に出願された、「Ｉｏｎ  Ｅｘｃｈａｇｅａｂｌｅ  Ｇｌａｓｓ  ｗｉｔｈ  Ｈｉｇｈ  Ｃｏｍｐｒｅｓｓｉｖｅ  Ｓｔｒｅｓｓ」と題する米国特許出願第１３／５３３２９８号に記載されている。全ての試料は、イオン交換前に３０分間に亘り徐冷点温度（１０13.18Ｐと等しい粘度での温度）で熱処理した。その試料を、溶融ＫＮＯ3塩浴中において４５分間に亘り４１０℃でイオン交換した。
【００７９】
表６から分かるように、比較例はイオン交換されて、１１１８ＭＰａの圧縮応力を達成したのに対し、本開示に記載されたガラスは、同じ条件下でイオン交換されて、１２０３ＭＰａおよび１１９２ＭＰａの圧縮応力を達成した。表面圧縮応力がより高いガラスについて、所定の傷サイズに関する強度がより高く、表面傷はより小さい曲げ半径で圧縮下のままであり、それゆえ、小さい傷の疲労（サブクリティカル亀裂進展）を防ぐ。
【００８０】
圧縮下にある小さい表面傷は破損するまで伸び得ないので、表面圧縮応力がより高いガラスは、一般に、曲げ事象による破損に対してより耐性であるが、弾性率が超高いガラスについては例外が生じることもある。曲げ誘起応力は、表面傷を張力下に置くためには表面圧縮応力を克服しなければならない。ガラス板を曲げるときに、表面での曲げ誘起引張応力は、以下の式：
【００８１】
【数１】
2019147734.tif 000023
【００８２】
により与えられ、式中、σはガラスの外面の引張応力であり、Ｅはガラスのヤング率であり、νはポアソン比であり、ｈはガラスの厚さであり、Ｒはガラスの外面に対する曲げ半径である。上記式は、イオン交換後の表面応力をゼロに減少させるのに必要な曲げ半径を決定するために置き換えられる。
【００８３】
【数２】
2019147734.tif 000024
【００８４】
イオン交換後の表面応力を克服するためにより小さい曲げ半径を必要とするガラスは、表面傷の伝搬による曲げ誘起破損に対してより耐性である。上記比較例のガラスについてＲ値を計算すると（Ｅ＝７１．３、ポアソン比＝０．２０５、ＩＯＸ表面応力＝１０１４ＭＰａ）、３６．７ｍｍの曲げ半径でその表面応力が０ＭＰａに減少することが見出される。その一方、Ｔf＝１０11Ｐ温度の上述したガラスの表１に列挙された実施例は、正味の表面応力を０ＭＰａに減少させるために、３６ｍｍ未満の曲げ半径を必要とする。
【００８５】
【表６】
2019147734.tif 000025
【００８６】
表７には、ここに記載されたアルカリアルミノケイ酸塩ガラス物品の例示の組成が列挙されている。表８には、表７に列挙された実施例について決定した選択された物理的性質が列挙されている。表７に列挙された物理的性質には、密度；ＣＴＥ；歪み点、徐冷点および軟化点；液相温度；液相粘度；ヤング率；屈折率；並びに応力光学係数がある。
【００８７】
【表７−１】
2019147734.tif 000026
【００８８】
【表７−２】
2019147734.tif 000027
【００８９】
【表８−１】
2019147734.tif 000028
【００９０】
【表８−２】
2019147734.tif 000029
【００９１】
実施例６４〜７１をガラス物品（シート形態および特定の厚さを有する）に成形し、次に、規定の期間に亘り、特定の温度を有する溶融塩浴中の浸漬によって、化学強化した。表９には、各ガラス物品の厚さ、化学強化条件、および結果として得られた強化済みガラス物品の測定最大ＣＴ値とＤＯＣ値が示されている。
【００９２】
【表９−１】
2019147734.tif 000030
【００９３】
【表９−２】
2019147734.tif 000031
【００９４】
別の態様において、ここに記載されたアルカリアルミノケイ酸塩ガラス物品を備えた積層板も提供される。その積層板の概略断面図が図２に示されている。積層板２００は、アルカリアルミノケイ酸塩ガラス物品２１０（シートとして提供されることがある）および第２の物品２２０（これもシートとして提供されることがある）を備える。図２に示されるように、このアルカリアルミノケイ酸塩ガラス物品のシートが透明基板２２０に接合されることがある。
【００９５】
１つ以上の実施の形態において、第２の物品２２０の屈折率は、アルカリアルミノケイ酸塩ガラスシート２１０の屈折率の５％以内にある。第２の物品２２０およびアルカリアルミノケイ酸塩ガラスシート２１０の屈折率を厳密に一致させることにより、積層板２００は、透明であり、ほとんどヘイズを示さない（例えば、表面に対して９０°の視角で、約２０％未満、またはいくつかの実施の形態において、１０％未満）。第２の物品２２０は、シート２１０に使用されるアルカリアルミノケイ酸塩ガラスの第２のシートから作られることがあり、シート２１０のものとは異なる厚さおよび／または組成を有することがある。いくつかの実施の形態において、第２の物品２２０は、ソーダ石灰ガラス、またはホウケイ酸ガラスのシートを含む。あるいは、先に述べた光学的品質の基準が満たされる限り、ポリカーボネートなどのプラスチック材料が第２の物品２２０としての機能を果たしてもよい。
【００９６】
１つの実施の形態において、アルカリアルミノケイ酸塩ガラスシート２１０は、接着層２１５によって第２の物品２２０に接合される。その接着層２１５も透明であり、この層は、そのような目的を達成するのに適しており、所望の光学的性質を有することが当該技術分野において公知の、接着剤、エポキシ、樹脂、フリット材料などの結合剤または結合材を含むことがある。１つの実施の形態において、接着層２１５の屈折率は、ヘイズおよび／または歪みがほとんどない高い光学的品質を与えるために、アルカリアルミノケイ酸塩ガラスシート２１０および第２の物品２２０の屈折率の５％以内にある。あるいは、アルカリアルミノケイ酸塩ガラスシート２１０および第２の物品２２０は、融合によって、互いに直接接合されてもよい。そのような１つの実施の形態において、アルカリアルミノケイ酸塩ガラスシート２１０および第２の物品２２０は、フュージョンドロー法により形成された２つのシートの表面が互いに接触し、それゆえ、共に結合して積層板を形成するように、同時にフュージョンドローされることがある。
【００９７】
いくつかの実施の形態において、ここに記載されたアルカリアルミノケイ酸塩ガラス物品および積層板は、携帯電話やスマートフォン、ラップトップコンピュータ、タブレットなどの消費者向け電子機器の一部を形成する。消費者向け電子機器（例えば、スマートフォン）の概略図が、図３および４に示されている。消費者向け電子機器１０００は、典型的に、前面１０４０、背面１０６０、および側面１０８０を有する筐体１０２０を備え、筐体１０２０の少なくとも部分的に内部にある、電子部品（図示せず）を含む。その電子部品としては、少なくとも電源、制御装置、メモリ、およびディスプレイ１１２０が挙げられる。ディスプレイ１１２０は、いくつかの実施の形態において、筐体の前面１０４０にまたはそれに隣接して設けられる。ここに記載された強化済みアルカリアルミノケイ酸塩ガラス物品の実施の形態から作られる、カバーガラス１００、１００ａは、そのカバーガラス１００、１００ａがディスプレイ１１２０の上に配置され、衝撃または打撃により生じる損傷からディスプレイ１１２０を保護するように、筐体１０２０の前面１０４０に、またはその上に設けられている。カバーガラス１００は、約０．４ｍｍから約２．５ｍｍの厚さ、および化学強化されたときに、カバーガラス１００の表面で少なくとも４００ＭＰａの最大圧縮応力を有する。いくつかの実施の形態において、そのカバーガラスは、少なくとも１ｍｍの厚さを有し、少なくとも１０５０ＭＰａの表面での最大圧縮応力および約２５μｍまでの層の深さを有する。他の実施の形態において、そのカバーガラスは、少なくとも１ｍｍの厚さを有し、少なくとも約９３０ＭＰａの表面での最大圧縮応力および少なくとも約４０μｍの層の深さを有する。
【００９８】
本開示の態様（１）は、アルカリアルミノケイ酸塩ガラス物品であって、該アルカリアルミノケイ酸塩ガラス物品の表面から層の深さ（ＤＯＬ）まで延在し、前記表面で少なくとも４００ＭＰａの最大圧縮応力を有する圧縮応力層を備え、該アルカリアルミノケイ酸塩ガラス物品は、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含み、Ｎａ2Ｏ（モル％）に対するＬｉ2Ｏ（モル％）の量の比（Ｌｉ2Ｏ／Ｎａ2Ｏ）が１．０未満であり、該アルカリアルミノケイ酸塩ガラス物品はＢ2Ｏ3を含まない、アルカリアルミノケイ酸塩ガラス物品に関する。
【００９９】
本開示の態様（２）は、前記アルカリアルミノケイ酸塩ガラス物品の仮想温度Ｔfが、該アルカリアルミノケイ酸塩ガラス物品の粘度が１０11ポアズである温度と等しい、態様（１）によるアルカリアルミノケイ酸塩ガラス物品に関する。
【０１００】
本開示の態様（３）は、前記アルカリアルミノケイ酸塩ガラス物品のジルコン分解粘度が約３５キロポアズ未満である、態様（１）または態様（２）によるアルカリアルミノケイ酸塩ガラス物品に関する。
【０１０１】
本開示の態様（４）は、前記アルカリアルミノケイ酸塩ガラス物品の液相粘度が少なくとも２００キロポアズである、態様（１）から（３）いずれか１つによるアルカリアルミノケイ酸塩ガラス物品に関する。
【０１０２】
本開示の態様（５）は、前記アルカリアルミノケイ酸塩ガラス物品が、２未満である、比Ｒ2Ｏ（モル％）／Ａｌ2Ｏ3（モル％）を有し、式中、Ｒ2Ｏ＝Ｌｉ2Ｏ＋Ｎａ2Ｏである、態様（１）から（４）いずれか１つによるアルカリアルミノケイ酸塩ガラス物品に関する。
【０１０３】
本開示の態様（６）は、前記アルカリアルミノケイ酸塩ガラス物品が、６５モル％超かつ６７モル％未満である、ＳｉＯ2とＰ2Ｏ5の合計量（６５モル％＜ＳｉＯ2（モル％）＋Ｐ2Ｏ5（モル％）＜６７モル％）を有する、態様（１）から（５）いずれか１つによるアルカリアルミノケイ酸塩ガラス物品に関する。
【０１０４】
本開示の態様（７）は、前記アルカリアルミノケイ酸塩ガラス物品が、約−３モル％超である、関係式Ｒ2Ｏ（モル％）＋Ｒ’Ｏ（モル％）−Ａｌ2Ｏ3（モル％）＋Ｐ2Ｏ5（モル％）を有し、式中、Ｒ2Ｏ＝該アルカリアルミノケイ酸塩ガラス物品中に存在するＬｉ2ＯとＮａ2Ｏの合計量、およびＲ’Ｏは、該アルカリアルミノケイ酸塩ガラス物品中に存在する二価金属酸化物の合計量である、態様（１）から（６）いずれか１つによるアルカリアルミノケイ酸塩ガラス物品に関する。
【０１０５】
本開示の態様（８）は、前記アルカリアルミノケイ酸塩ガラス物品が、約５８モル％から約６５モル％のＳｉＯ2、約１１モル％から約２０モル％のＡｌ2Ｏ3、約６モル％から約１８モル％のＮａ2Ｏ、０モル％から約６モル％のＭｇＯ、および０モル％から約６モル％のＺｎＯを含む、態様（１）から（７）いずれか１つによるアルカリアルミノケイ酸塩ガラス物品に関する。
【０１０６】
本開示の態様（９）は、前記アルカリアルミノケイ酸塩ガラス物品が、約０．５モル％から約２．８モル％の範囲の量でＰ2Ｏ5を含む、態様（１）から（８）いずれか１つによるアルカリアルミノケイ酸塩ガラス物品に関する。
【０１０７】
本開示の態様（１０）は、前記アルカリアルミノケイ酸塩ガラス物品が、約１０モル％までの量でＬｉ2Ｏを含む、態様（１）から（９）いずれか１つによるアルカリアルミノケイ酸塩ガラス物品に関する。
【０１０８】
本開示の態様（１１）は、前記物品の厚さが、約０．０５ｍｍから約１．５ｍｍの範囲にある、態様（１）から（１０）いずれか１つによるアルカリアルミノケイ酸塩ガラス物品に関する。
【０１０９】
本開示の態様（１２）は、前記ガラス物品の厚さが少なくとも約１ｍｍであり、前記最大圧縮応力が前記表面で少なくとも約１０５０ＭＰａである、態様（１）から（１１）いずれか１つによるアルカリアルミノケイ酸塩ガラス物品に関する。
【０１１０】
本開示の態様（１３）は、前記ガラス物品の厚さが少なくとも約１ｍｍであり、前記最大圧縮応力が前記表面で少なくとも約９３０ＭＰａである、態様（１）から（１２）いずれか１つによるアルカリアルミノケイ酸塩ガラス物品に関する。
【０１１１】
本開示の態様（１４）は、前記ガラス物品が化学強化されている、態様（１）から（１３）いずれか１つによるアルカリアルミノケイ酸塩ガラス物品に関する。
【０１１２】
本開示の態様（１５）は、前記物品が、厚さおよび前記ＤＯＬから該厚さの０．５倍と等しい深さまで延在する中央領域を含み、該中央領域がＫ2Ｏを含まない、態様（１）から（１４）いずれか１つによるアルカリアルミノケイ酸塩ガラス物品に関する。
【０１１３】
本開示の態様（１６）は、前記ガラス物品の曲げ半径が、約１ｍｍの厚さで約３７ｍｍ未満である、態様（１）から（１５）いずれか１つによるアルカリアルミノケイ酸塩ガラス物品に関する。
【０１１４】
本開示の態様（１７）は、前記曲げ半径が約３５ｍｍ未満である、態様（１６）によるアルカリアルミノケイ酸塩ガラス物品に関する。
【０１１５】
本開示の態様（１８）は、前記アルカリアルミノケイ酸塩ガラス物品が、前記層の深さから該ガラス物品中に延在する引張領域を有し、該引張領域が、約２０ＭＰａ未満または約４０ＭＰａ超の最大引張応力を有する、態様（１）から（１７）いずれか１つによるアルカリアルミノケイ酸塩ガラス物品に関する。
【０１１６】
本開示の態様（１９）は、態様（１）から（１８）いずれか１つによるアルカリアルミノケイ酸塩ガラス物品、および第２の物品を備えた積層板に関する。
【０１１７】
本開示の態様（２０）は、消費者向け電子機器において、筐体；該筐体の少なくとも部分的に内部に設けられた電気部品であって、少なくとも制御装置、メモリ、および前記筐体の前面またはその近傍に設けられたディスプレイを含む電気部品；並びに前記筐体の前面にまたはそれを覆って、かつ前記ディスプレイを覆って配置されたカバー物品であって、態様（１）から（１８）いずれか１つによるアルカリアルミノケイ酸塩ガラス物品を含むカバー物品を備えた消費者向け電子機器に関する。
【０１１８】
本開示の態様（２１）は、アルカリアルミノケイ酸塩ガラス物品であって、厚さｔ、該アルカリアルミノケイ酸塩ガラス物品の表面から層の深さ（ＤＯＬ）まで延在する圧縮応力層、および最大引張応力を有し、前記ＤＯＬから延在する中央領域を有し、該アルカリアルミノケイ酸塩ガラス物品が、Ｂ2Ｏ3を含まず、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含み、Ｎａ2Ｏ（モル％）に対するＬｉ2Ｏ（モル％）の量の比（Ｌｉ2Ｏ／Ｎａ2Ｏ）が１．０未満であり、前記ＤＯＬが０．２５×ｔ以下であり、前記最大引張応力が約３５ＭＰａ以上である、アルカリアルミノケイ酸塩ガラス物品に関する。
【０１１９】
本開示の態様（２２）は、前記ガラス物品が、前記中央領域内に、実質的に放物線である引張応力プロファイルをさらに含む、態様（２１）によるアルカリアルミノケイ酸塩ガラス物品に関する。
【０１２０】
本開示の態様（２３）は、前記アルカリアルミノケイ酸塩ガラス物品の仮想温度Ｔfが、該アルカリアルミノケイ酸塩ガラス物品の粘度が１０11ポアズである温度と等しい、態様（２１）または態様（２２）によるアルカリアルミノケイ酸塩ガラス物品に関する。
【０１２１】
本開示の態様（２４）は、前記アルカリアルミノケイ酸塩ガラス物品のジルコン分解粘度が約３５キロポアズ未満である、態様（２１）から（２３）いずれか１つによるアルカリアルミノケイ酸塩ガラス物品に関する。
【０１２２】
本開示の態様（２５）は、前記アルカリアルミノケイ酸塩ガラス物品の液相粘度が少なくとも２００キロポアズである、態様（２１）から（２４）いずれか１つによるアルカリアルミノケイ酸塩ガラス物品に関する。
【０１２３】
本開示の態様（２６）は、前記アルカリアルミノケイ酸塩ガラス物品が、２未満である、比Ｒ2Ｏ（モル％）／Ａｌ2Ｏ3（モル％）を有し、式中、Ｒ2Ｏ＝Ｌｉ2Ｏ＋Ｎａ2Ｏである、態様（２１）から（２５）いずれか１つによるアルカリアルミノケイ酸塩ガラス物品に関する。
【０１２４】
本開示の態様（２７）は、前記アルカリアルミノケイ酸塩ガラス物品が、６５モル％超かつ６７モル％未満である、ＳｉＯ2とＰ2Ｏ5の合計量（６５モル％＜ＳｉＯ2（モル％）＋Ｐ2Ｏ5（モル％）＜６７モル％）を有する、態様（２１）から（２６）いずれか１つによるアルカリアルミノケイ酸塩ガラス物品に関する。
【０１２５】
本開示の態様（２８）は、前記アルカリアルミノケイ酸塩ガラス物品が、約−３モル％超である、関係式Ｒ2Ｏ（モル％）＋Ｒ’Ｏ（モル％）−Ａｌ2Ｏ3（モル％）＋Ｐ2Ｏ5（モル％）を有し、式中、Ｒ2Ｏ＝該アルカリアルミノケイ酸塩ガラス物品中に存在するＬｉ2ＯとＮａ2Ｏの合計量、およびＲ’Ｏは、該アルカリアルミノケイ酸塩ガラス物品中に存在する二価金属酸化物の合計量である、態様（２１）から（２７）いずれか１つによるアルカリアルミノケイ酸塩ガラス物品に関する。
【０１２６】
本開示の態様（２９）は、前記アルカリアルミノケイ酸塩ガラス物品が、約５８モル％から約６５モル％のＳｉＯ2、約１１モル％から約２０モル％のＡｌ2Ｏ3、約６モル％から約１８モル％のＮａ2Ｏ、０モル％から約６モル％のＭｇＯ、および０モル％から約６モル％のＺｎＯを含む、態様（２１）から（２８）いずれか１つによるアルカリアルミノケイ酸塩ガラス物品に関する。
【０１２７】
本開示の態様（３０）は、前記アルカリアルミノケイ酸塩ガラス物品が、約０．５モル％から約２．８モル％の範囲の量でＰ2Ｏ5を含む、態様（２１）から（２９）いずれか１つによるアルカリアルミノケイ酸塩ガラス物品に関する。
【０１２８】
本開示の態様（３１）は、前記アルカリアルミノケイ酸塩ガラス物品が、約１０モル％までの量でＬｉ2Ｏを含む、態様（２１）から（３０）いずれか１つによるアルカリアルミノケイ酸塩ガラス物品に関する。
【０１２９】
本開示の態様（３２）は、前記アルカリアルミノケイ酸塩ガラス物品がＫ2Ｏを含まない、態様（２１）から（３１）いずれか１つによるアルカリアルミノケイ酸塩ガラス物品に関する。
【０１３０】
態様（３３）は、デバイスにおいて、前面、背面、および側面を有する筐体；該筐体の少なくとも部分的に内部にある電気部品；前記筐体の前面またはその近傍にあるディスプレイ；および該ディスプレイの上に配置された強化済みアルカリアルミノケイ酸塩ガラス物品であって、該強化済みアルカリアルミノケイ酸塩ガラス物品が、該アルカリアルミノケイ酸塩ガラス物品の表面から層の深さ（ＤＯＬ）まで延在する圧縮応力層を含み、該圧縮応力層が前記表面で少なくとも４００ＭＰａの最大圧縮応力を有し、該アルカリアルミノケイ酸塩ガラス物品が、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含み、Ｎａ2Ｏ（モル％）に対するＬｉ2Ｏ（モル％）の量の比（Ｌｉ2Ｏ／Ｎａ2Ｏ）が１．０未満であり、該アルカリアルミノケイ酸塩ガラス物品がＢ2Ｏ3を含まない、アルカリアルミノケイ酸塩ガラス物品を備えたデバイスに関する。
【０１３１】
態様（３４）は、前記アルカリアルミノケイ酸塩ガラス物品の仮想温度Ｔfが、該アルカリアルミノケイ酸塩ガラス物品の粘度が１０11ポアズである温度と等しい、態様（３３）のデバイスに関する。
【０１３２】
態様（３５）は、前記アルカリアルミノケイ酸塩ガラス物品のジルコン分解粘度が約３５キロポアズ未満である、態様（３３）または態様（３４）のデバイスに関する。
【０１３３】
態様（３６）は、前記アルカリアルミノケイ酸塩ガラス物品の液相粘度が少なくとも２００キロポアズである、態様（３３）から（３５）いずれか１つのデバイスに関する。
【０１３４】
態様（３７）は、前記アルカリアルミノケイ酸塩ガラス物品が、２未満である、比Ｒ2Ｏ（モル％）／Ａｌ2Ｏ3（モル％）を有し、式中、Ｒ2Ｏ＝Ｌｉ2Ｏ＋Ｎａ2Ｏである、態様（３３）から（３６）いずれか１つのデバイスに関する。
【０１３５】
態様（３８）は、前記アルカリアルミノケイ酸塩ガラス物品が、６５モル％超かつ６７モル％未満である、ＳｉＯ2とＰ2Ｏ5の合計量（６５モル％＜ＳｉＯ2（モル％）＋Ｐ2Ｏ5（モル％）＜６７モル％）を有する、態様（３３）から（３７）いずれか１つのデバイスに関する。
【０１３６】
態様（３９）は、前記アルカリアルミノケイ酸塩ガラス物品が、約−３モル％超である、関係式Ｒ2Ｏ（モル％）＋Ｒ’Ｏ（モル％）−Ａｌ2Ｏ3（モル％）＋Ｐ2Ｏ5（モル％）を有し、式中、Ｒ2Ｏ＝該アルカリアルミノケイ酸塩ガラス物品中に存在するＬｉ2ＯとＮａ2Ｏの合計量、およびＲ’Ｏは、該アルカリアルミノケイ酸塩ガラス物品中に存在する二価金属酸化物の合計量である、態様（３３）から（３８）いずれか１つのデバイスに関する。
【０１３７】
態様（４０）は、前記アルカリアルミノケイ酸塩ガラス物品が、約５８モル％から約６５モル％のＳｉＯ2、約１１モル％から約２０モル％のＡｌ2Ｏ3、約６モル％から約１８モル％のＮａ2Ｏ、０モル％から約６モル％のＭｇＯ、および０モル％から約６モル％のＺｎＯを含む、態様（３３）から（３９）いずれか１つのデバイスに関する。
【０１３８】
態様（４１）は、前記アルカリアルミノケイ酸塩ガラス物品が、約０．５モル％から約２．８モル％の範囲の量でＰ2Ｏ5を含む、態様（３３）から（４０）いずれか１つのデバイスに関する。
【０１３９】
態様（４２）は、前記アルカリアルミノケイ酸塩ガラス物品が、約１０モル％までの量でＬｉ2Ｏを含む、態様（３３）から（４１）いずれか１つのデバイスに関する。
【０１４０】
態様（４３）は、前記物品の厚さが、約０．０５ｍｍから約１．５ｍｍの範囲にある、態様（３３）から（４２）いずれか１つのデバイスに関する。
【０１４１】
態様（４４）は、前記ガラス物品の厚さが少なくとも約１ｍｍであり、前記最大圧縮応力が前記表面で少なくとも約１０５０ＭＰａである、態様（３３）から（４３）いずれか１つのデバイスに関する。
【０１４２】
態様（４５）は、前記ガラス物品の厚さが少なくとも約１ｍｍであり、前記最大圧縮応力が前記表面で少なくとも約９３０ＭＰａである、態様（３３）から（４４）いずれか１つのデバイスに関する。
【０１４３】
態様（４６）は、前記層の深さが少なくとも４０μｍである、態様（３３）から（４５）いずれか１つのデバイスに関する。
【０１４４】
態様（４７）は、前記アルカリアルミノケイ酸塩ガラス物品が化学強化されている、態様（３３）から（４６）いずれか１つのデバイスに関する。
【０１４５】
態様（４８）は、前記ガラス物品が、厚さおよび前記ＤＯＬから該厚さの０．５倍と等しい深さまで延在する中央領域を含み、該中央領域がＫ2Ｏを含まない、態様（３３）から（４７）いずれか１つのデバイスに関する。
【０１４６】
態様（４９）は、前記デバイスが、携帯電話、スマートフォン、タブレット、ビデオプレーヤー、情報端末（ＩＴ）機器、音楽プレーヤー、およびラップトップコンピュータからなる群より選択される携帯型電子通信機器およびエンターテイメント機器を含む、態様（３３）から（４８）いずれか１つのデバイスに関する。
【０１４７】
態様（５０）は、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含むアルカリアルミノケイ酸塩ガラス物品であって、該アルカリアルミノケイ酸塩ガラス物品がＢ2Ｏ3およびＫ2Ｏを含まず、Ｎａ2Ｏ（モル％）に対するＬｉ2Ｏ（モル％）の量の比（Ｌｉ2Ｏ／Ｎａ2Ｏ）が１．０未満である、アルカリアルミノケイ酸塩ガラス物品に関する。
【０１４８】
態様（５１）は、前記アルカリアルミノケイ酸塩ガラス物品が、約０．５モル％から約２．８モル％の範囲の量でＰ2Ｏ5を含む、態様（５０）のアルカリアルミノケイ酸塩ガラス物品に関する。
【０１４９】
態様（５２）は、前記アルカリアルミノケイ酸塩ガラス物品が、約１０モル％までの量でＬｉ2Ｏを含む、態様（５０）または態様（５１）のアルカリアルミノケイ酸塩ガラス物品に関する。
【０１５０】
態様（５３）は、前記アルカリアルミノケイ酸塩ガラス物品の仮想温度Ｔfが、該アルカリアルミノケイ酸塩ガラス物品の粘度が１０11ポアズである温度と等しい、態様（５０）から（５２）いずれか１つのアルカリアルミノケイ酸塩ガラス物品に関する。
【０１５１】
態様（５４）は、前記アルカリアルミノケイ酸塩ガラス物品のジルコン分解粘度が約３５キロポアズ未満である、態様（５０）から（５３）いずれか１つのアルカリアルミノケイ酸塩ガラス物品に関する。
【０１５２】
態様（５５）は、前記アルカリアルミノケイ酸塩ガラス物品の液相粘度が少なくとも２００キロポアズである、態様（５０）から（５４）いずれか１つのアルカリアルミノケイ酸塩ガラス物品に関する。
【０１５３】
態様（５６）は、前記アルカリアルミノケイ酸塩ガラス物品が、２未満である、比Ｒ2Ｏ（モル％）／Ａｌ2Ｏ3（モル％）を有し、式中、Ｒ2Ｏ＝Ｌｉ2Ｏ＋Ｎａ2Ｏである、態様（５０）から（５５）いずれか１つのアルカリアルミノケイ酸塩ガラス物品に関する。
【０１５４】
態様（５７）は、前記アルカリアルミノケイ酸塩ガラス物品が、６５モル％超かつ６７モル％未満である、ＳｉＯ2とＰ2Ｏ5の合計量（６５モル％＜ＳｉＯ2（モル％）＋Ｐ2Ｏ5（モル％）＜６７モル％）を有する、態様（５０）から（５６）いずれか１つのアルカリアルミノケイ酸塩ガラス物品に関する。
【０１５５】
態様（５８）は、前記アルカリアルミノケイ酸塩ガラス物品が、約−３モル％超である、関係式Ｒ2Ｏ（モル％）＋Ｒ’Ｏ（モル％）−Ａｌ2Ｏ3（モル％）＋Ｐ2Ｏ5（モル％）を有し、式中、Ｒ2Ｏ＝該アルカリアルミノケイ酸塩ガラス物品中に存在するＬｉ2ＯとＮａ2Ｏの合計量、およびＲ’Ｏは、該アルカリアルミノケイ酸塩ガラス物品中に存在する二価金属酸化物の合計量である、態様（５０）から（５７）いずれか１つのアルカリアルミノケイ酸塩ガラス物品に関する。
【０１５６】
態様（５９）は、前記アルカリアルミノケイ酸塩ガラス物品が、約５８モル％から約６５モル％のＳｉＯ2、約１１モル％から約２０モル％のＡｌ2Ｏ3、約６モル％から約１８モル％のＮａ2Ｏ、０モル％から約６モル％のＭｇＯ、および０モル％から約６モル％のＺｎＯを含む、態様（５０）から（５８）いずれか１つのアルカリアルミノケイ酸塩ガラス物品に関する。
【０１５７】
態様（６０）は、態様（５０）から（５９）いずれか１つのアルカリアルミノケイ酸塩ガラス物品、および第２の物品を備えた積層板に関する。
【０１５８】
態様（６１）は、デバイスであって、前面、背面、および側面を有する筐体；該筐体の少なくとも部分的に内部にある電気部品；前記筐体の前面またはその近傍にあるディスプレイ；および態様（５０）から（５９）いずれか１つのアルカリアルミノケイ酸塩ガラス物品を備えたデバイスに関する。
【０１５９】
態様（６２）は、圧縮応力層を有する強化済みアルカリアルミノケイ酸塩ガラス物品を製造する方法において、アルミノケイ酸塩ガラス物品をイオン交換することによって、該アルカリアルミノケイ酸塩ガラス物品中に圧縮応力層を生成する工程を有してなり、該アルミノケイ酸塩ガラス物品が、Ｂ2Ｏ3およびＫ2Ｏを含まず、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含み、Ｎａ2Ｏ（モル％）に対するＬｉ2Ｏ（モル％）の量の比（Ｌｉ2Ｏ／Ｎａ2Ｏ）が１．０未満であり、前記圧縮応力層が、前記アルカリアルミノケイ酸塩ガラス物品の表面から層の深さまで延在し、前記圧縮応力層が、前記表面で少なくとも約４００ＭＰａの最大圧縮応力を有する、方法に関する。
【０１６０】
態様（６３）は、前記最大圧縮応力が少なくとも８００ＭＰａである、態様（６２）による方法に関する。
【０１６１】
態様（６４）は、前記層の深さが少なくとも約４０μｍである、態様（６２）または態様（６３）による方法に関する。
【０１６２】
態様（６５）は、前記最大圧縮応力が少なくとも１０５０ＭＰａである、態様（６２）から（６４）いずれか１つによる方法に関する。
【０１６３】
態様（６６）は、前記アルカリアルミノケイ酸塩ガラス物品をイオン交換する工程が、前記アルカリアルミノケイ酸塩ガラス物品を溶融塩浴中に浸漬する工程を含む、態様（６２）から（６５）いずれか１つによる方法に関する。
【０１６４】
態様（６７）は、前記溶融塩浴がＮａＮＯ3を含む、態様（６６）による方法に関する。
【０１６５】
態様（６８）は、前記溶融塩浴がＫＮＯ3を含む、態様（６６）による方法に関する。
【０１６６】
態様（６９）は、前記溶融塩浴がＮａＮＯ3およびＫＮＯ3を含む、態様（６６）による方法に関する。
【０１６７】
態様（７０）は、前記アルカリアルミノケイ酸塩ガラス物品の厚さが約０．０５ｍｍから約１．５ｍｍの範囲にある、態様（６２）から（６９）いずれか１つによる方法に関する。
【０１６８】
態様（７１）は、イオン交換された前記アルカリアルミノケイ酸塩ガラス物品を基板に接合して、積層構造を形成する工程をさらに含む、態様（６２）から（７０）いずれか１つによる方法に関する。
【０１６９】
態様（７２）は、イオン交換された前記アルカリアルミノケイ酸塩ガラス物品を電子機器の筐体に接合する工程をさらに含む、態様（６２）から（７０）いずれか１つによる方法に関する。
【０１７０】
説明の目的のために、典型的な実施の形態を述べてきたが、先の記載は、本開示の範囲または付随の特許請求の範囲に対する制限と考えるべきではない。したがって、本開示または付随の特許請求の範囲の精神および範囲から逸脱せずに、様々な改変、適用、および代替手段が当業者に想起されるであろう。
【０１７１】
以下、本発明の好ましい実施形態を項分け記載する。
【０１７２】
実施形態１
アルカリアルミノケイ酸塩ガラス物品であって、該アルカリアルミノケイ酸塩ガラス物品の表面から層の深さ（ＤＯＬ）まで延在し、前記表面で少なくとも４００ＭＰａの最大圧縮応力を有する圧縮応力層を備え、該アルカリアルミノケイ酸塩ガラス物品は、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含み、Ｎａ2Ｏ（モル％）に対するＬｉ2Ｏ（モル％）の量の比（Ｌｉ2Ｏ／Ｎａ2Ｏ）が１．０未満であり、該アルカリアルミノケイ酸塩ガラス物品はＢ2Ｏ3を含まない、アルカリアルミノケイ酸塩ガラス物品。
【０１７３】
実施形態２
前記アルカリアルミノケイ酸塩ガラス物品の仮想温度Ｔfが、該アルカリアルミノケイ酸塩ガラス物品の粘度が１０11ポアズである温度と等しい、実施形態１に記載のアルカリアルミノケイ酸塩ガラス物品。
【０１７４】
実施形態３
前記アルカリアルミノケイ酸塩ガラス物品のジルコン分解粘度が約３５キロポアズ未満である、実施形態１または２に記載のアルカリアルミノケイ酸塩ガラス物品。
【０１７５】
実施形態４
前記アルカリアルミノケイ酸塩ガラス物品の液相粘度が少なくとも２００キロポアズである、実施形態１から３いずれか１つに記載のアルカリアルミノケイ酸塩ガラス物品。
【０１７６】
実施形態５
前記アルカリアルミノケイ酸塩ガラス物品が、２未満である、比Ｒ2Ｏ（モル％）／Ａｌ2Ｏ3（モル％）を有し、式中、Ｒ2Ｏ＝Ｌｉ2Ｏ＋Ｎａ2Ｏである、実施形態１から４いずれか１つに記載のアルカリアルミノケイ酸塩ガラス物品。
【０１７７】
実施形態６
前記アルカリアルミノケイ酸塩ガラス物品が、６５モル％超かつ６７モル％未満である、ＳｉＯ2とＰ2Ｏ5の合計量（６５モル％＜ＳｉＯ2（モル％）＋Ｐ2Ｏ5（モル％）＜６７モル％）を有する、実施形態１から５いずれか１つに記載のアルカリアルミノケイ酸塩ガラス物品。
【０１７８】
実施形態７
前記アルカリアルミノケイ酸塩ガラス物品が、約−３モル％超である、関係式Ｒ2Ｏ（モル％）＋Ｒ’Ｏ（モル％）−Ａｌ2Ｏ3（モル％）＋Ｐ2Ｏ5（モル％）を有し、式中、Ｒ2Ｏ＝該アルカリアルミノケイ酸塩ガラス物品中に存在するＬｉ2ＯとＮａ2Ｏの合計量、およびＲ’Ｏは、該アルカリアルミノケイ酸塩ガラス物品中に存在する二価金属酸化物の合計量である、実施形態１から６いずれか１つに記載のアルカリアルミノケイ酸塩ガラス物品。
【０１７９】
実施形態８
前記アルカリアルミノケイ酸塩ガラス物品が、約５８モル％から約６５モル％のＳｉＯ2、約１１モル％から約２０モル％のＡｌ2Ｏ3、約６モル％から約１８モル％のＮａ2Ｏ、０モル％から約６モル％のＭｇＯ、および０モル％から約６モル％のＺｎＯを含む、実施形態１から７いずれか１つに記載のアルカリアルミノケイ酸塩ガラス物品。
【０１８０】
実施形態９
前記アルカリアルミノケイ酸塩ガラス物品が、約０．５モル％から約２．８モル％の範囲の量でＰ2Ｏ5を含む、実施形態１から８いずれか１つに記載のアルカリアルミノケイ酸塩ガラス物品。
【０１８１】
実施形態１０
前記アルカリアルミノケイ酸塩ガラス物品が、約１０モル％までの量でＬｉ2Ｏを含む、実施形態１から９いずれか１つに記載のアルカリアルミノケイ酸塩ガラス物品。
【０１８２】
実施形態１１
約０．０５ｍｍから約１．５ｍｍの範囲にある厚さをさらに有する、実施形態１から１０いずれか１つに記載のアルカリアルミノケイ酸塩ガラス物品。
【０１８３】
実施形態１２
少なくとも約１ｍｍの厚さをさらに有し、前記最大圧縮応力が前記表面で少なくとも約１０５０ＭＰａである、実施形態１から１０いずれか１つに記載のアルカリアルミノケイ酸塩ガラス物品。
【０１８４】
実施形態１３
少なくとも約１ｍｍの厚さをさらに有し、前記最大圧縮応力が前記表面で少なくとも約９３０ＭＰａである、実施形態１から１０いずれか１つに記載のアルカリアルミノケイ酸塩ガラス物品。
【０１８５】
実施形態１４
前記ガラス物品が化学強化されている、実施形態１から１３いずれか１つに記載のアルカリアルミノケイ酸塩ガラス物品。
【０１８６】
実施形態１５
厚さおよび前記ＤＯＬから該厚さの０．５倍と等しい深さまで延在する中央領域をさらに含み、該中央領域がＫ2Ｏを含まない、実施形態１から１０いずれか１つに記載のアルカリアルミノケイ酸塩ガラス物品。
【０１８７】
実施形態１６
前記ガラス物品の曲げ半径が、約１ｍｍの厚さで約３７ｍｍ未満である、実施形態１から１５いずれか１つに記載のアルカリアルミノケイ酸塩ガラス物品。
【０１８８】
実施形態１７
前記曲げ半径が約３５ｍｍ未満である、実施形態１６に記載のアルカリアルミノケイ酸塩ガラス物品。
【０１８９】
実施形態１８
前記アルカリアルミノケイ酸塩ガラス物品が、前記層の深さから該ガラス物品中に延在する引張領域を有し、該引張領域が、約２０ＭＰａ未満または約４０ＭＰａ超の最大引張応力を有する、実施形態１から１７いずれか１つに記載のアルカリアルミノケイ酸塩ガラス物品。
【０１９０】
実施形態１９
実施形態１から１８いずれか１つに記載のアルカリアルミノケイ酸塩ガラス物品、および第２の物品を備えた積層板。
【０１９１】
実施形態２０
消費者向け電子機器において、筐体；該筐体の少なくとも部分的に内部に設けられた電気部品であって、少なくとも制御装置、メモリ、および前記筐体の前面またはその近傍に設けられたディスプレイを含む電気部品；並びに前記筐体の前面にまたはそれを覆って、かつ前記ディスプレイを覆って配置されたカバー物品であって、実施形態１から１８いずれか１つに記載のアルカリアルミノケイ酸塩ガラス物品を含むカバー物品を備えた消費者向け電子機器。
【０１９２】
実施形態２１
アルカリアルミノケイ酸塩ガラス物品であって、厚さｔ、該アルカリアルミノケイ酸塩ガラス物品の表面から層の深さ（ＤＯＬ）まで延在する圧縮応力層、および最大引張応力を有する中央領域を有し、
該中央領域が前記ＤＯＬから延在し、
該アルカリアルミノケイ酸塩ガラス物品が、Ｂ2Ｏ3を含まず、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含み、Ｎａ2Ｏ（モル％）に対するＬｉ2Ｏ（モル％）の量の比（Ｌｉ2Ｏ／Ｎａ2Ｏ）が１．０未満であり、
前記ＤＯＬが０．２５×ｔ以下であり、
前記最大引張応力が約３５ＭＰａ以上である、アルカリアルミノケイ酸塩ガラス物品。
【０１９３】
実施形態２２
前記中央領域内に、実質的に放物線である引張応力プロファイルをさらに含む、実施形態２１に記載のアルカリアルミノケイ酸塩ガラス物品。
【０１９４】
実施形態２３
前記アルカリアルミノケイ酸塩ガラス物品の仮想温度Ｔfが、該アルカリアルミノケイ酸塩ガラス物品の粘度が１０11ポアズである温度と等しい、実施形態２１または２２に記載のアルカリアルミノケイ酸塩ガラス物品。
【０１９５】
実施形態２４
前記アルカリアルミノケイ酸塩ガラス物品のジルコン分解粘度が約３５キロポアズ未満である、実施形態２１から２３いずれか１つに記載のアルカリアルミノケイ酸塩ガラス物品。
【０１９６】
実施形態２５
前記アルカリアルミノケイ酸塩ガラス物品の液相粘度が少なくとも２００キロポアズである、実施形態２１から２４いずれか１つに記載のアルカリアルミノケイ酸塩ガラス物品。
【０１９７】
実施形態２６
前記アルカリアルミノケイ酸塩ガラス物品が、２未満である、比Ｒ2Ｏ（モル％）／Ａｌ2Ｏ3（モル％）を有し、式中、Ｒ2Ｏ＝Ｌｉ2Ｏ＋Ｎａ2Ｏである、実施形態２１から２５いずれか１つに記載のアルカリアルミノケイ酸塩ガラス物品。
【０１９８】
実施形態２７
前記アルカリアルミノケイ酸塩ガラス物品が、６５モル％超かつ６７モル％未満である、ＳｉＯ2とＰ2Ｏ5の合計量（６５モル％＜ＳｉＯ2（モル％）＋Ｐ2Ｏ5（モル％）＜６７モル％）を有する、実施形態２１から２６いずれか１つに記載のアルカリアルミノケイ酸塩ガラス物品。
【０１９９】
実施形態２８
前記アルカリアルミノケイ酸塩ガラス物品が、約−３モル％超である、関係式Ｒ2Ｏ（モル％）＋Ｒ’Ｏ（モル％）−Ａｌ2Ｏ3（モル％）＋Ｐ2Ｏ5（モル％）を有し、式中、Ｒ2Ｏ＝該アルカリアルミノケイ酸塩ガラス物品中に存在するＬｉ2ＯとＮａ2Ｏの合計量、およびＲ’Ｏは、該アルカリアルミノケイ酸塩ガラス物品中に存在する二価金属酸化物の合計量である、実施形態２１から２７いずれか１つに記載のアルカリアルミノケイ酸塩ガラス物品。
【０２００】
実施形態２９
前記アルカリアルミノケイ酸塩ガラス物品が、約５８モル％から約６５モル％のＳｉＯ2、約１１モル％から約２０モル％のＡｌ2Ｏ3、約６モル％から約１８モル％のＮａ2Ｏ、０モル％から約６モル％のＭｇＯ、および０モル％から約６モル％のＺｎＯを含む、実施形態２１から２８いずれか１つに記載のアルカリアルミノケイ酸塩ガラス物品。
【０２０１】
実施形態３０
前記アルカリアルミノケイ酸塩ガラス物品が、約０．５モル％から約２．８モル％の範囲の量でＰ2Ｏ5を含む、実施形態２１から２９いずれか１つに記載のアルカリアルミノケイ酸塩ガラス物品。
【０２０２】
実施形態３１
前記アルカリアルミノケイ酸塩ガラス物品が、約１０モル％までの量でＬｉ2Ｏを含む、実施形態２１から３０いずれか１つに記載のアルカリアルミノケイ酸塩ガラス物品。
【０２０３】
実施形態３２
前記アルカリアルミノケイ酸塩ガラス物品がＫ2Ｏを含まない、実施形態２１から３１いずれか１つに記載のアルカリアルミノケイ酸塩ガラス物品。
【０２０４】
実施形態３３
デバイスにおいて、
前面、背面、および側面を有する筐体；
該筐体の少なくとも部分的に内部にある電気部品；
前記筐体の前面またはその近傍にあるディスプレイ；および
該ディスプレイの上に配置された強化済みアルカリアルミノケイ酸塩ガラス物品であって、該強化済みアルカリアルミノケイ酸塩ガラス物品が、該アルカリアルミノケイ酸塩ガラス物品の表面から層の深さ（ＤＯＬ）まで延在する圧縮応力層を含み、該圧縮応力層が前記表面で少なくとも４００ＭＰａの最大圧縮応力を有し、該アルカリアルミノケイ酸塩ガラス物品が、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含み、Ｎａ2Ｏ（モル％）に対するＬｉ2Ｏ（モル％）の量の比（Ｌｉ2Ｏ／Ｎａ2Ｏ）が１．０未満であり、該アルカリアルミノケイ酸塩ガラス物品が、Ｂ2Ｏ3を含まない、アルカリアルミノケイ酸塩ガラス物品；
を備えたデバイス。
【０２０５】
実施形態３４
前記アルカリアルミノケイ酸塩ガラス物品の仮想温度Ｔfが、該アルカリアルミノケイ酸塩ガラス物品の粘度が１０11ポアズである温度と等しい、実施形態３３に記載のデバイス。
【０２０６】
実施形態３５
前記アルカリアルミノケイ酸塩ガラス物品のジルコン分解粘度が約３５キロポアズ未満である、実施形態３３または３４に記載のデバイス。
【０２０７】
実施形態３６
前記アルカリアルミノケイ酸塩ガラス物品の液相粘度が少なくとも２００キロポアズである、実施形態３３から３５いずれか１つに記載のデバイス。
【０２０８】
実施形態３７
前記アルカリアルミノケイ酸塩ガラス物品が、２未満である、比Ｒ2Ｏ（モル％）／Ａｌ2Ｏ3（モル％）を有し、式中、Ｒ2Ｏ＝Ｌｉ2Ｏ＋Ｎａ2Ｏである、実施形態３３から３６いずれか１つに記載のデバイス。
【０２０９】
実施形態３８
前記アルカリアルミノケイ酸塩ガラス物品が、６５モル％超かつ６７モル％未満である、ＳｉＯ2とＰ2Ｏ5の合計量（６５モル％＜ＳｉＯ2（モル％）＋Ｐ2Ｏ5（モル％）＜６７モル％）を有する、実施形態３３から３７いずれか１つに記載のデバイス。
【０２１０】
実施形態３９
前記アルカリアルミノケイ酸塩ガラス物品が、約−３モル％超である、関係式Ｒ2Ｏ（モル％）＋Ｒ’Ｏ（モル％）−Ａｌ2Ｏ3（モル％）＋Ｐ2Ｏ5（モル％）を有し、式中、Ｒ2Ｏ＝該アルカリアルミノケイ酸塩ガラス物品中に存在するＬｉ2ＯとＮａ2Ｏの合計量、およびＲ’Ｏは、該アルカリアルミノケイ酸塩ガラス物品中に存在する二価金属酸化物の合計量である、実施形態３３から３８いずれか１つに記載のデバイス。
【０２１１】
実施形態４０
前記アルカリアルミノケイ酸塩ガラス物品が、約５８モル％から約６５モル％のＳｉＯ2、約１１モル％から約２０モル％のＡｌ2Ｏ3、約６モル％から約１８モル％のＮａ2Ｏ、０モル％から約６モル％のＭｇＯ、および０モル％から約６モル％のＺｎＯを含む、実施形態３３から３９いずれか１つに記載のデバイス。
【０２１２】
実施形態４１
前記アルカリアルミノケイ酸塩ガラス物品が、約０．５モル％から約２．８モル％の範囲の量でＰ2Ｏ5を含む、実施形態３３から４０いずれか１つに記載のデバイス。
【０２１３】
実施形態４２
前記アルカリアルミノケイ酸塩ガラス物品が、約１０モル％までの量でＬｉ2Ｏを含む、実施形態３３から４１いずれか１つに記載のデバイス。
【０２１４】
実施形態４３
前記アルカリアルミノケイ酸塩ガラス物品の厚さが、約０．０５ｍｍから約１．５ｍｍの範囲にある、実施形態３３から４２いずれか１つに記載のデバイス。
【０２１５】
実施形態４４
少なくとも約１ｍｍの厚さをさらに有し、前記最大圧縮応力が前記表面で少なくとも約１０５０ＭＰａである、実施形態３３から４２いずれか１つに記載のデバイス。
【０２１６】
実施形態４５
少なくとも約１ｍｍの厚さをさらに有し、前記最大圧縮応力が前記表面で少なくとも約９３０ＭＰａである、実施形態３３から４４いずれか１つに記載のデバイス。
【０２１７】
実施形態４６
前記層の深さが少なくとも４０μｍである、実施形態３３から４５いずれか１つに記載のデバイス。
【０２１８】
実施形態４７
前記アルカリアルミノケイ酸塩ガラス物品が化学強化されている、実施形態３３から４６いずれか１つに記載のデバイス。
【０２１９】
実施形態４８
厚さおよび前記ＤＯＬから該厚さの０．５倍と等しい深さまで延在する中央領域をさらに含み、該中央領域がＫ2Ｏを含まない、実施形態３３から４７いずれか１つに記載のデバイス。
【０２２０】
実施形態４９
前記デバイスが、携帯電話、スマートフォン、タブレット、ビデオプレーヤー、情報端末（ＩＴ）機器、音楽プレーヤー、およびラップトップコンピュータからなる群より選択される携帯型電子通信機器およびエンターテイメント機器を含む、実施形態３３から４８いずれか１つに記載のデバイス。
【０２２１】
実施形態５０
少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含むアルカリアルミノケイ酸塩ガラス物品であって、該アルカリアルミノケイ酸塩ガラス物品がＢ2Ｏ3およびＫ2Ｏを含まず、Ｎａ2Ｏ（モル％）に対するＬｉ2Ｏ（モル％）の量の比（Ｌｉ2Ｏ／Ｎａ2Ｏ）が１．０未満である、アルカリアルミノケイ酸塩ガラス物品。
【０２２２】
実施形態５１
前記アルカリアルミノケイ酸塩ガラス物品が、約０．５モル％から約２．８モル％の範囲の量でＰ2Ｏ5を含む、実施形態５０に記載のアルカリアルミノケイ酸塩ガラス物品。
【０２２３】
実施形態５２
前記アルカリアルミノケイ酸塩ガラス物品が、約１０モル％までの量でＬｉ2Ｏを含む、実施形態５０または５１に記載のアルカリアルミノケイ酸塩ガラス物品。
【０２２４】
実施形態５３
前記アルカリアルミノケイ酸塩ガラス物品の仮想温度Ｔfが、該アルカリアルミノケイ酸塩ガラス物品の粘度が１０11ポアズである温度と等しい、実施形態５０から５２いずれか１つに記載のアルカリアルミノケイ酸塩ガラス物品。
【０２２５】
実施形態５４
前記アルカリアルミノケイ酸塩ガラス物品のジルコン分解粘度が約３５キロポアズ未満である、実施形態５０から５３いずれか１つに記載のアルカリアルミノケイ酸塩ガラス物品。
【０２２６】
実施形態５５
前記アルカリアルミノケイ酸塩ガラス物品の液相粘度が少なくとも２００キロポアズである、実施形態５０から５４いずれか１つに記載のアルカリアルミノケイ酸塩ガラス物品。
【０２２７】
実施形態５６
前記アルカリアルミノケイ酸塩ガラス物品が、２未満である、比Ｒ2Ｏ（モル％）／Ａｌ2Ｏ3（モル％）を有し、式中、Ｒ2Ｏ＝Ｌｉ2Ｏ＋Ｎａ2Ｏである、実施形態５０から５５いずれか１つに記載のアルカリアルミノケイ酸塩ガラス物品。
【０２２８】
実施形態５７
前記アルカリアルミノケイ酸塩ガラス物品が、６５モル％超かつ６７モル％未満である、ＳｉＯ2とＰ2Ｏ5の合計量（６５モル％＜ＳｉＯ2（モル％）＋Ｐ2Ｏ5（モル％）＜６７モル％）を有する、実施形態５０から５６いずれか１つに記載のアルカリアルミノケイ酸塩ガラス物品。
【０２２９】
実施形態５８
前記アルカリアルミノケイ酸塩ガラス物品が、約−３モル％超である、関係式Ｒ2Ｏ（モル％）＋Ｒ’Ｏ（モル％）−Ａｌ2Ｏ3（モル％）＋Ｐ2Ｏ5（モル％）を有し、式中、Ｒ2Ｏ＝該アルカリアルミノケイ酸塩ガラス物品中に存在するＬｉ2ＯとＮａ2Ｏの合計量、およびＲ’Ｏは、該アルカリアルミノケイ酸塩ガラス物品中に存在する二価金属酸化物の合計量である、実施形態５０から５７いずれか１つに記載のアルカリアルミノケイ酸塩ガラス物品。
【０２３０】
実施形態５９
前記アルカリアルミノケイ酸塩ガラス物品が、約５８モル％から約６５モル％のＳｉＯ2、約１１モル％から約２０モル％のＡｌ2Ｏ3、約６モル％から約１８モル％のＮａ2Ｏ、０モル％から約６モル％のＭｇＯ、および０モル％から約６モル％のＺｎＯを含む、実施形態５０から５８いずれか１つに記載のアルカリアルミノケイ酸塩ガラス物品。
【０２３１】
実施形態６０
実施形態５０から５９いずれか１つに記載のアルカリアルミノケイ酸塩ガラス物品、および第２の物品を備えた積層板。
【０２３２】
実施形態６１
デバイスであって、
前面、背面、および側面を有する筐体；
該筐体の少なくとも部分的に内部にある電気部品；
前記筐体の前面またはその近傍にあるディスプレイ；および
実施形態５０から５９いずれか１つに記載のアルカリアルミノケイ酸塩ガラス物品；
を備えたデバイス。
【０２３３】
実施形態６２
圧縮応力層を有する強化済みアルカリアルミノケイ酸塩ガラス物品を製造する方法において、
アルミノケイ酸塩ガラス物品をイオン交換することによって、アルカリアルミノケイ酸塩ガラス物品中に圧縮応力層を生成する工程；
を有してなり、
該アルミノケイ酸塩ガラス物品が、Ｂ2Ｏ3およびＫ2Ｏを含まず、少なくとも約５８モル％のＳｉＯ2、約０．５モル％から約３モル％のＰ2Ｏ5、少なくとも約１１モル％のＡｌ2Ｏ3、Ｎａ2ＯおよびＬｉ2Ｏを含み、Ｎａ2Ｏ（モル％）に対するＬｉ2Ｏ（モル％）の量の比（Ｌｉ2Ｏ／Ｎａ2Ｏ）が１．０未満であり、
前記圧縮応力層が、前記アルカリアルミノケイ酸塩ガラス物品の表面から層の深さまで延在し、
前記圧縮応力層が、前記表面で少なくとも約４００ＭＰａの最大圧縮応力を有する、方法。
【０２３４】
実施形態６３
前記最大圧縮応力が少なくとも８００ＭＰａである、実施形態６２に記載の方法。
【０２３５】
実施形態６４
前記層の深さが少なくとも約４０μｍである、実施形態６２または６３に記載の方法。
【０２３６】
実施形態６５
前記最大圧縮応力が少なくとも１０５０ＭＰａである、実施形態６２から６４いずれか１つに記載の方法。
【０２３７】
実施形態６６
前記アルカリアルミノケイ酸塩ガラス物品をイオン交換する工程が、前記アルカリアルミノケイ酸塩ガラス物品を溶融塩浴中に浸漬する工程を含む、実施形態６２から６５いずれか１つに記載の方法。
【０２３８】
実施形態６７
前記溶融塩浴がＮａＮＯ3を含む、実施形態６６に記載の方法。
【０２３９】
実施形態６８
前記溶融塩浴がＫＮＯ3を含む、実施形態６６に記載の方法。
【０２４０】
実施形態６９
前記溶融塩浴がＮａＮＯ3およびＫＮＯ3を含む、実施形態６６に記載の方法。
【０２４１】
実施形態７０
前記アルカリアルミノケイ酸塩ガラス物品の厚さが約０．０５ｍｍから約１．５ｍｍの範囲にある、実施形態６２から６９いずれか１つに記載の方法。
【０２４２】
実施形態７１
イオン交換された前記アルカリアルミノケイ酸塩ガラス物品を基板に接合して、積層構造を形成する工程をさらに含む、実施形態６２から７０いずれか１つに記載の方法。
【０２４３】
実施形態７２
イオン交換された前記アルカリアルミノケイ酸塩ガラス物品を電子機器の筐体に接合する工程をさらに含む、実施形態６２から７０いずれか１つに記載の方法。
【符号の説明】
【０２４４】
１００    強化済みアルカリアルミノケイ酸塩ガラス物品、カバーガラス
１１０    第一面
１１２    第二面
１２０    第１の圧縮層
１２２    第２の圧縮層
１３０    中央領域
２００    積層板
２１０    アルカリアルミノケイ酸塩ガラス物品
２１５    接着層
２２０    第２の物品
１０００    消費者向け電子機器
１０２０    筐体
１０４０    前面
１０６０    背面
１０８０    側面
１１２０    ディスプレイ
【図１】
2019147734.tif 000032
【図２】
2019147734.tif 000033
【図３】
2019147734.tif 000034
【図４】
2019147734.tif 000035